(57)【要約】  ネガ型の画像形成性要素は、画像形成性層及びトップコート層を有し、トップコート層は、画像形成赤外線への露光により変色する組成物を含む。当該画像形成性要素は、印刷機上で画像形成及び現像でき、プリントアウトのコントラストが改善された画像をもたらす。【特許請求の範囲】
【請求項１】
基材を含み、当該基材上に、
遊離基重合性成分、
画像形成赤外線への露光によって遊離基重合性基の重合を開始するのに十分な遊離基を生成することのできる開始剤組成物、
主鎖を有し、離散粒子の形態で必要に応じて存在する一次ポリマーバインダー、及び
赤外線吸収性染料、
を含む画像形成性層を有するネガ型の印刷機上で現像可能な画像形成性要素であって、前記要素は、さらに、画像形成性層上に配設されたトップコート層を含み、当該トップコート層は水溶性ポリマーバインダー及び画像形成赤外線への露光によって変色することができる組成物を含むことを特徴とするネガ型の印刷機上で現像可能な画像形成性要素。
【請求項２】
前記変色性組成物が、（１）赤外線吸収性化合物、（２）前記赤外線吸収性化合物の存在下で、画像形成赤外線に応答して酸を生成する化合物、及び、（３）必要に応じて、酸の存在下で変色をもたらす１又は２種以上の化合物を含む、請求項１に記載の要素。
【請求項３】
化合物（３）が存在し、かつ、化合物（３）は酸の存在下で変色をもたらす着色剤である、請求項２に記載の要素。
【請求項４】
前記トップコート層中の前記赤外線吸収性化合物が、下記構造（ＣＨＲＯＭＯＰＨＯＲＥ）：
【化１】
2011527646.tif 000012
（式中、Ｗは−Ｎ（Ｑ1）（Ｑ2）又はＣｌである。Ｑ1及びＱ2は独立に置換又は非置換アリール基であり、
Ａ及びＡ’は独立に−Ｓ−、−Ｏ−、−ＮＨ−、−ＣＨ2−又は−ＣＲ’Ｒ”−基であり、ここで、Ｒ’及びＲ”は独立に置換又は非置換アルキル基であるか、又は、Ｒ’及びＲ”は一緒になって置換又は非置換環状基を形成していてもよく、
Ｚは、５員乃至７員炭素環式環を形成するのに必要な炭素原子群を表し、
Ｚ1 及びＺ2 は、独立に、置換又は非置換ベンゾ又はナフト縮合環であり、
Ｒ1’及びＲ2’は、独立に、置換又は非置換のアルキル、シクロアルキル又はアリール基である）
により表されるシアニン染料発色団を含み、ただし、当該シアニン染料発色団は、１又は２個以上の水可溶化基をさらに含む、請求項２に記載の要素。
【請求項５】
Ｗが−Ｎ（Ｑ1）（Ｑ2）であり、ここで、Ｑ1及びＱ2は同じ又は異なる置換又は非置換フェニル基であり、Ａ及びＡ’は独立に−Ｓ−、−Ｏ−又は−ＣＲ’Ｒ”基であり、ここで、Ｒ’及びＲ”は独立に置換又は非置換アルキル基であり、Ｚ1 及びＺ2 は、それぞれ、置換又は非置換ナフト縮合環であり、Ｒ1’及びＲ2’は、独立に、置換又は非置換の炭素原子数１〜４のアルキル基であり、ただし、Ｚ1 、Ｚ2 、Ｒ1’及びＲ2’基のうちの１又は２つ以上が１又は２個以上のカルボキシ又はスルホ基を含む、請求項４に記載の要素。
【請求項６】
前記シアニン染料発色団が少なくとも３個のカルボキシ又はスルホ基を含む、請求項４に記載の要素。
【請求項７】
前記変色性組成物が、ハロ置換ｓ−トリアジン又はオニウム塩である酸生成化合物を含む、請求項１に記載の要素。
【請求項８】
前記変色性組成物が、（１）２〜２５質量％の量の酸生成化合物及び（２）１〜１２質量％の量の赤外線吸収性化合物（両方とも前記トップコート層の総乾燥質量を基準とする）を含む、請求項１に記載の要素。
【請求項９】
前記トップコート層がさらに遊離基開始剤を含む、請求項１に記載の要素。
【請求項１０】
前記一次ポリマーバインダーが、離散粒子として存在し、かつ、ポリ（アルキレンオキシド）セグメント、ペンダントシアノ基、又はポリ（アルキレンオキシド）セグメントとペンダントシアノ基の両方を含む、請求項１に記載の要素。
【請求項１１】
前記一次ポリマーバインダーが、１０〜５００ｎｍの平均粒径を有する離散粒子の形態にあり、かつ、前記画像形成性層中に当該画像形成性層の総乾燥質量を基準にして少なくとも１０％かつ９０％以下の量で存在する、請求項１に記載の要素。
【請求項１２】
前記開始剤組成物が、ヨードニウム化合物、又はジアリールヨードニウムカチオンとホウ素含有アニオンとの組み合わせを含み、
前記ジアリールヨードニウムカチオンが下記構造（ＩＢ）：
【化２】
2011527646.tif 000013
（式中、Ｘ及びＹは、独立に、ハロ、アルキル、アルコキシ、アリール又はシクロアルキル基であるか、あるいは、２つ若しくは３つ以上の隣接するＸ又はＹ基が結合して、それぞれのフェニル基と縮合炭素環式環又は複素環式環を形成していてもよく、ｐ及びｑは独立に０又は１〜５の整数であり、ただし、ｐ又はｑは少なくとも１である）
により表され、
前記ホウ素含有アニオンが下記構造（ＩＢｚ）：
【化３】
2011527646.tif 000014
（式中、Ｒ1 、Ｒ2 、Ｒ3 及びＲ4 は、独立に、アルキル、アリール、アルケニル、アルキニル、シクロアルキル又はヘテロシクリル基であるか、又は、Ｒ1 、Ｒ2 、Ｒ3 及びＲ4 のうちの２つ又は３つ以上が連結してホウ素原子を有する複素環式環を形成していてもよく、かかる環は７個以下の炭素、窒素、酸素又は窒素原子を有する）
により表されるホウ素含有アニオンとの組み合わせ含む、請求項１に記載の要素。
【請求項１３】
前記開始剤組成物が、ジアリールヨードニウムカチオンとホウ素含有アニオンとを少なくとも１．２：１かつ３．０：１以下のモル比で含み、Ｒ1 、Ｒ2 、Ｒ3 及びＲ4 のうちの少なくとも３つが同じ又は異なる置換又は非置換アリール基であり、ｐ又はｑは少なくとも１であり、Ｘ及びＹ置換基又は縮合環中の炭素原子の合計が少なくとも６である、請求項１２に記載の要素。
【請求項１４】
前記基材が親水性表面を有するアルミニウム含有基材であり、当該親水性表面の上に前記画像形成性層が配設された、請求項１に記載の要素。
【請求項１５】
前記トップコート層が水溶性ポリマーバインダーとしてポリ（ビニルアルコール）を含む、請求項１に記載の要素。
【請求項１６】
前記画像形成性層が、さらに、分子量が２００を超えるホスフェート（メタ）アクリレートを含む、請求項１に記載の要素。
【請求項１７】
Ａ）赤外の画像形成輻射線を使用して請求項１に記載の画像形成性要素を像様露光して露光領域及び非露光領域を生じさせること、
Ｂ）露光後のベーキング工程有り又は無しで、湿し水、平版印刷インク又はそれらの組み合わせの存在下で、像様露光された要素を現像して主に非露光領域のみを除去すること、
を含む方法。
【請求項１８】
前記画像形成性要素がトップコート層を含み、当該トップコート層が、ポリ（ビニルアルコール）である水溶性ポリマーバインダー、画像形成赤外線への露光によって酸を生成する化合物、及び前記酸の存在下で変色をもたらす赤外線吸収性染料を含む、請求項１７に記載の方法。
【請求項１９】
請求項１８に記載の方法から形成される、印刷機上で現像されたネガ型平版印刷版。
【発明の詳細な説明】
【技術分野】
【０００１】
本発明は、印刷機上（オンプレス（ｏｎ−ｐｒｅｓｓ））で現像可能であり目視検査でコントラスト（「プリントアウト（ｐｒｉｎｔｏｕｔ）」）が改善された画像をもたらす画像形成性要素（ｉｍａｇｅａｂｌｅ  ｅｌｅｍｅｎｔ）、例えばネガ型平版印刷版前駆体に関する。本発明は、これらの画像形成性要素の使用方法にも関する。
【背景技術】
【０００２】
平版印刷版前駆体などの画像形成性材料を製造する際に、輻射線感受性組成物が一般的に使用されている。かかる組成物は、一般的に、輻射線感受性成分、開始剤系及びバインダーを含み、これらはそれぞれ、物理的特性、画像形成性能及び画像特性の種々の改善をもたらすために、研究の対象となってきた。
【０００３】
印刷版前駆体の分野における最近の発展は、レーザー又はレーザーダイオードによって画像形成することができ、特に印刷機上で画像形成及び／又は現像することができる輻射線感受性組成物の使用に関する。レーザーはコンピューターにより直接制御することができるので、レーザー露光は、中間情報キャリア（又は「マスク」）としてコンベンショナルなハロゲン化銀グラフィックアーツフィルムを必要としない。商業的に入手可能なイメージセッターにおいて使用される高性能レーザー又はレーザーダイオードは、一般的に、少なくとも７００ｎｍの波長を有する輻射線を放出するため、輻射線感受性組成物は、電磁スペクトルの近赤外領域又は赤外領域において感受性であることが必要である。しかしながら、他の有用な輻射線感受性組成物は、紫外線又は可視光で画像形成するように構成されている。
【０００４】
印刷版の製造のために輻射線感受性組成物を使用する２つの可能な方法がある。ネガ型印刷版の場合、輻射線感受性組成物の露光された領域を硬化させ、非露光領域は処理中に現像液又は他の処理液により洗い落とされる。ポジ型印刷版の場合、露光された領域は処理液中に溶解し、そして非露光領域は画像となる。
【０００５】
様々な輻射線感受性組成物及び画像形成性要素が、米国特許第６，３０９，７９２号明細書（Ｈａｕｃｋ他）、米国特許第６，５６９，６０３号明細書（Ｆｕｒｕｋａｗａ）、米国特許第６，８９３，７９７号明細書（Ｍｕｎｎｅｌｌｙ他）、米国特許第６，７８７，２８１号明細書（Ｔａｏ他）、米国特許出願公開第２００３／０１１８９３９号明細書（Ｗｅｓｔ他）、米国特許出願公開第２００５／０００８９７１号明細書（Ｍｉｔｓｕｍｏｔｏ他）、及び米国特許出願公開第２００５／０２０４９４３号明細書（Ｍａｋｉｎｏ他）、並びに欧州特許出願公開第１，０７９，２７６号明細書（Ｌｉｆｋａ他）、欧州特許出願公開第１，１８２，０３３号明細書（Ｆｕｊｉｍａｋｉ他）及び欧州特許出願公開第１，４４９，６５０号明細書（Ｇｏｔｏ）に記載されている。
【０００６】
湿し水、平版印刷インク、又は両方を使用して「印刷機上」で処理又は現像するための様々なネガ型画像形成性要素が設計されてきた。例えば、かかる要素は、米国特許出願公開第２００５−２６３０２１号明細書（Ｍｉｔｓｕｍｏｔｏ他）、並びに米国特許第６，０７１，６７５号明細書（Ｔｅｎｇ）、米国特許第６，３８７，５９５号明細書（Ｔｅｎｇ）、米国特許第６，４８２，５７１号明細書（Ｔｅｎｇ）、米国特許第６，４９５，３１０号明細書（Ｔｅｎｇ）、米国特許第６，５４１，１８３号明細書（Ｔｅｎｇ）、米国特許第６，５４８，２２２号明細書（Ｔｅｎｇ）、米国特許第６，５７６，４０１号明細書（Ｔｅｎｇ）、米国特許第６，８９９，９９４号明細書（Ｈｕａｎｇ他）、米国特許第６，９０２，８６６号明細書（Ｔｅｎｇ）及び米国特許第７，０８９，８５６号明細書（Ｔｅｎｇ）に記載されている。
【０００７】
米国特許出願公開第２００５／０１７０２８２号明細書（Ｉｎｎｏ他）、米国特許出願公開第２００５／０２３３２５１号明細書（Ｋａｋｉｎｏ他）、米国特許出願公開第２００３／００６８５７５号明細書（Ｙａｎａｋａ）、米国特許出願公開第２００６／００４６１８９号明細書（Ｋｕｎｉｔａ他）及び米国特許出願公開第２００７／００７２１１９号明細書（Ｉｗａｉ他）、並びに欧州特許出願公開第１，５５７，２６２号明細書（Ｉｎｎｏ他）、欧州特許出願公開第１，５５８，８５８号明細書（Ｋａｋｉｎｏ他）、欧州特許出願公開第１，６１４，５４１号明細書（Ｃａｌｌａｎｔ他）、欧州特許出願公開第１，７３６，３１２号明細書（Ｃａｌｌａｎｔ他）、欧州特許出願公開第１，７５４，６１４号明細書（Ｋａｋｉｎｏ他）及び欧州特許出願公開第１，７１７，０２４号明細書（Ｉｎｎｏ他）に、プリントアウトをもたらすための露光によって変色を生じることのできる変色剤又はシステムを含む平版印刷版前駆体が記載されている。
【０００８】
ＩＰ．ｃｏｍで閲覧できる刊行物ＳＰＣＯＭ０００１７００１４Ｄには、使用されるアルミニウム含有基材の種類に関わらずに良好なプリントアウト、良好なランレングス、及び現像性の一貫性を示すネガ型の印刷機上で現像可能な平版印刷版が記載されている。
【０００９】
同時係属の本願と同じ譲受人による米国特許出願第１１／８３８，９３５号（２００７年８月１５日にＨｏｒｎｅ，Ｋ．Ｒａｙ、Ｋｎｉｇｈｔ、Ｈｕａｎｇ、Ｔａｏ及びＭｕｎｎｅｌｌｙにより出願）には、ネガ型画像形成性要素の画像形成性層において特定のスピロラクトン又はスピロラクタムロイコ染料発色剤を使用することが記載されている。
【００１０】
さらに、同時係属の本願と同じ譲受人による米国特許出願第１１／７６２，２８８号明細書（Ｙｕ及びＫ．Ｒａｙにより２００７年６月１３日に出願）には、印刷機上で現像可能なネガ型の画像形成性要素であって、露光後ベーキング工程を必要としないホスフェート（メタ）アクリレートを含む画像形成性要素が記載されている。
【先行技術文献】
【特許文献】
【００１１】
【特許文献１】米国特許第５，５１６，６２０号明細書
【特許文献２】米国特許第５，５９９，６５０号明細書
【特許文献３】米国特許第５，６７７，１１０号明細書
【特許文献４】米国特許出願公開第２００５／０１７０２８２号明細書
【特許文献５】米国特許出願公開第２００５／０２３３２５１号明細書
【特許文献６】米国特許出願公開第２００３／００６８５７５号明細書
【特許文献７】米国特許出願公開第２００６／００４６１８９号明細書
【特許文献８】米国特許出願公開第２００７／００７２１１９号明細書
【特許文献９】欧州特許出願公開第１，５５７，２６２号明細書
【特許文献１０】欧州特許出願公開第１，５５８，８５８号明細書
【特許文献１１】欧州特許出願公開第１，６１４，５４１号明細書
【特許文献１２】欧州特許出願公開第１，７３６，３１２号明細書
【特許文献１３】欧州特許出願公開第１，７５４，６１４号明細書
【特許文献１４】欧州特許出願公開第１，７１７，０２４号明細書
【発明の概要】
【発明が解決しようとする課題】
【００１２】
画像形成後、所望の画像が得られたことを確認するために印刷版を検査することがある。通常は印刷機外（オフプレス（ｏｆｆ−ｐｒｅｓｓ））で処理される印刷版の場合、この検査は、印刷版に取り付ける間に容易に行うことができる。製版業者は、この検査を容易にするために、往々にして、画像形成性組成物に着色剤を加える。
【００１３】
印刷機上で現像される画像形成された要素の場合、画像は容易に確認されない。印刷機上で現像可能な画像形成性組成物への着色剤の添加は、版寿命、印刷機上現像性、又は画像形成感度を損ない、着色剤は印刷機のインクを色汚染する恐れがある。現像の変動についての問題は、画像形成性層が硫酸陽極酸化アルミニウム基材上に配設される場合に特に深刻である。
【００１４】
残念ながら、良好なランレングス及び高い現像性を有する画像形成性要素は、得られた画像において、低いプリントアウト（露光後かつ現像前の画像形成領域と非露光領域との間のカラーコントラスト）示すことがある。
【００１５】
従って、印刷機上現像前の印刷版上の画像に可視性をもたらす適切なプリントアウトが必要とされている。さらに、ランレングス、現像性その他の所望の特性の低下なしにプリントアウトの改善をもたらすことが必要とされている。
【課題を解決するための手段】
【００１６】
本発明は、基材を含み、当該基材上に、
遊離基重合性成分、
画像形成赤外線への露光によって遊離基重合性基の重合を開始するのに十分な遊離基を生成することのできる開始剤組成物、
離散粒子の形態で必要に応じて存在する一次ポリマーバインダー、及び
赤外線吸収性染料、
を含む画像形成性層を有するネガ型の印刷機上で現像可能な画像形成性要素であって、当該要素は、さらに、画像形成性層上に配設されたトップコート層を含み、当該トップコート層は水溶性ポリマーバインダー及び画像形成赤外線への露光によって変色することができる組成物を含むことを特徴とする、ネガ型の印刷機上で現像可能な画像形成性要素を提供する。
【００１７】
本発明の幾つかの実施態様において、画像形成性要素は、下記構造（ＣＨＲＯＭＯＰＨＯＲＥ）：
【００１８】
【化１】
2011527646.tif 000002
【００１９】
（式中、Ｗは−Ｎ（Ｑ1）（Ｑ2）又はＣｌであり、ここで、Ｑ1及びＱ2は独立に置換又は非置換アリール基であり、
Ａ及びＡ’は独立に−Ｓ−、−Ｏ−、−ＮＨ−、−ＣＨ2−又は−ＣＲ’Ｒ”−基であり、ここで、Ｒ’及びＲ”は独立に置換又は非置換アルキル基であるか、又は、Ｒ’及びＲ”は一緒になって置換又は非置換環状基を形成していてもよく、
Ｚは、５員乃至７員炭素環式環を形成するのに必要な炭素原子群を表し、
Ｚ1 及びＺ2 は、独立に、置換又は非置換ベンゾ又はナフト縮合環であり、
Ｒ1’及びＲ2’は、独立に、置換又は非置換のアルキル、シクロアルキル又はアリール基である）
により表されるシアニン染料発色団を含み、ただし、当該シアニン染料発色団は、１又は２個以上の水可溶化基（ｗａｔｅｒ−ｓｏｌｕｂｉｌｉｚｉｎｇ  ｇｒｏｕｐ）をさらに含む。
【００２０】
本発明は、
Ａ）本発明の画像形成性要素を、赤外線を使用して像様露光して、露光領域及び非露光領域を生じさせること、及び
Ｂ）露光後のベーキング工程有り又は無しで、湿し水、平版印刷インク又はそれらの組み合わせの存在下で、像様露光された要素を現像して主に非露光領域のみを除去すること、
を含む方法も提供する。
【００２１】
例えば、親水性基材表面、例えば硫酸により陽極酸化されたアルミニウム基材表面を有する印刷機上で現像されたネガ型平版印刷版を提供するために本発明を使用できる。
【００２２】
本発明の赤外線感受性画像形成性要素は、露光後ベーキング工程を必要とすることなく、例えば印刷機上現像性における一貫性、高感度、良好な寿命及び長いランレングスなどの幾つかの望ましい特性を示す。さらに、画像形成された要素は、低い画像形成エネルギーで画像形成後（かつ現像前）、ドットゲインの許容できない増加なしに、改善されたプリントアウトを示す。これらの利点は、画像形成ＩＲ線への露光によって変色をもたらす酸生成組成物を含むトップコートを提供することによって達成される。
【発明を実施するための形態】
【００２３】
定義
特に断らない限り、本明細書において使用される場合に、「画像形成性要素」、「平版印刷版前駆体」及び「印刷版前駆体」という用語は、本発明の実施態様を指すことを意味する。
さらに、特に断らない限り、本明細書中に記載された種々の成分、例えば、「一次ポリマーバインダー」、「遊離基重合性成分」、「赤外線吸収性化合物」、「酸生成化合物」、「ヨードニウムカチオン」、「ホウ素含有アニオン」、「二次ポリマーバインダー」、「ホスフェート（メタ）アクリレート」、及び同様の用語は、かかる成分の混合物も意味する。従って、単独での当該用語の使用は、単一の成分だけを必ずしも意味するものではない。
さらに、特に断らない限り、百分率は、乾燥質量での百分率を意味する。
ポリマーに関連するあらゆる用語の定義を明らかにするために、Ｉｎｔｅｒｎａｔｉｏｎａｌ  Ｕｎｉｏｎ  ｏｆ  Ｐｕｒｅ  ａｎｄ  Ａｐｐｌｉｅｄ  Ｃｈｅｍｉｓｔｒｙ（「ＩＵＰＡＣ」）によって発行された「Ｇｌｏｓｓａｒｙ  ｏｆ  Ｂａｓｉｃ  Ｔｅｒｍｓ  ｉｎ  Ｐｏｌｙｍｅｒ  Ｓｃｉｅｎｃｅ」，Ｐｕｒｅ  Ａｐｐｌ．Ｃｈｅｍ．６８，２２８７−２３１１（１９９６）を参照されたい。しかし、本明細書中に明記した定義が支配的なものと見なされるべきである。
「グラフト」ポリマー又はコポリマーは、分子量が少なくとも２００の側鎖を有するポリマーを意味する。
「ポリマー」という用語は、オリゴマーを包含する高分子量及び低分子量ポリマーを意味し、そしてホモポリマー及びコポリマーを包含する。
「コポリマー」という用語は、２種又は３種以上の異なるモノマーから誘導されたポリマーを意味する。
「主鎖」という用語は、複数のペンダント基が結合しているポリマー中の原子（炭素又はヘテロ原子）の鎖を意味する。このような主鎖の一例は、１種又は２種以上のエチレン系不飽和重合性モノマーの重合から得られた「全炭素（ａｌｌ  ｃａｒｂｏｎ）」主鎖である。しかしながら、他の主鎖は、ヘテロ原子を含んでいてもよく、この場合、ポリマーは、縮合反応又は何らかの他の手段によって形成される。
【００２４】
画像形成性層
画像形成性要素は、画像形成性層を形成するように適切な基材上に配設された赤外（ＩＲ）線感受性組成物を含む。画像形成性要素は、適切な輻射線を使用して重合可能な適用されたコーティングが必要とされるいかなる場合、特にコーティングの露光領域でなく非露光領域を除去することが望ましいいかなる場合でも有用性を有する。赤外線感受性組成物を使用して、画像形成性要素、例えば集積回路用の印刷回路板、マイクロオプティカルデバイス、カラーフィルター、フォトマスク、及び、印刷物、例えば以下でより詳しく定義する平版印刷版前駆体など、における画像形成性層を作製することができる。
【００２５】
画像形成性層（及び赤外線感受性組成物）は、１又は２以上の遊離基重合性成分を含み、これらの成分の各々は遊離基開始剤を使用して重合することのできる１又は２つ以上の遊離基重合性基を含む。例えば、かかる遊離基重合性成分は、１又は２以上の付加重合性エチレン系不飽和基、架橋性エチレン系不飽和基、開環重合性基、アジド基、アリールジアゾニウム塩基、アリールジアゾスルホネート基、又はこれらの組み合わせを有する１又は２種以上の遊離基重合性モノマー又はオリゴマーを含むことができる。同様に、かかる遊離基重合性基を有する架橋性ポリマーも使用できる。
【００２６】
重合又は架橋することができる適切なエチレン系不飽和型化合物としては、アルコールの不飽和エステル、例えばポリオールのアクリル酸エステル及びメタクリル酸エステルなどの、重合性基のうちの１又は２つ以上を有するエチレン系不飽和重合性モノマーを含む。オリゴマー及び／又はプレポリマー、例えばウレタンアクリレート及びウレタンメタクリレート、エポキシドアクリレート及びエポキシドメタクリレート、ポリエステルアクリレート及びポリエステルメタクリレート、ポリエーテルアクリレート及びポリエーテルメタクリレート、及び不飽和ポリエステル樹脂などを使用することもできる。実施態様によっては、遊離基重合性成分はカルボキシ基を含む。
【００２７】
有用な遊離基重合性成分としては、複数のアクリレート及びメタクリレート基並びにそれらの組み合わせなどの付加重合性エチレン系不飽和基を含む遊離基重合性モノマー又はオリゴマー、あるいは遊離基架橋性ポリマーが挙げられる。遊離基重合性化合物としては、複数の重合性基を有する尿素−ウレタン−（メタ）アクリレート又はウレタン−（メタ）アクリレートから誘導されたものが挙げられる。例えば、ヘキサメチレンジイソシアネートに基づくＤＥＳＭＯＤＵＲ（登録商標）Ｎ１００脂肪族ポリイソシアネート樹脂（Ｂａｙｅｒ  Ｃｏｒｐ．、コネチカット州ミルフォード）と、ヒドロキシエチルアクリレート及びペンタエリトリトールトリアクリレートとを反応させることにより、遊離基重合性成分を調製することができる。有用な遊離基重合性化合物としては、ＫＯＷＡ  Ａｍｅｒｉｃａｎから入手可能なＮＫエステルＡ−ＤＰＨ（ジペンタエリトリトールヘキサアクリレート）、並びにＳａｒｔｏｍｅｒ  Ｃｏｍｐａｎｙ，Ｉｎｃ．から入手可能なＳａｒｔｏｍｅｒ  ３９９（ジペンタエリトリトールペンタアクリレート）、Ｓａｒｔｏｍｅｒ  ３５５（ジ−トリメチロールプロパンテトラアクリレート）、Ｓａｒｔｏｍｅｒ  ２９５（ペンタエリトリトールテトラアクリレート）、及びＳａｒｔｏｍｅｒ  ４１５［エトキシル化（２０）トリメチロールプロパントリアクリレート］が挙げられる。
【００２８】
多くの他の遊離基重合性成分が当業者に知られており、Ｐｈｏｔｏｒｅａｃｔｉｖｅ  Ｐｏｌｙｍｅｒｓ：Ｔｈｅ  Ｓｃｉｅｎｃｅ  ａｎｄ  Ｔｅｃｈｎｏｌｏｇｙ  ｏｆ  Ｒｅｓｉｓｔｓ，Ａ  Ｒｅｉｓｅｒ，Ｗｉｌｅｙ，Ｎｅｗ  Ｙｏｒｋ，１９８９、ｐｐ．１０２−１７７の論文、Ｒａｄｉａｔｉｏｎ  Ｃｕｒｉｎｇ：  Ｓｃｉｅｎｃｅ  ａｎｄ  Ｔｅｃｈｎｏｌｏｇｙ，Ｓ．Ｐ．Ｐａｐｐａｓ編、Ｐｌｅｎｕｍ，Ｎｅｗ  Ｙｏｒｋ，１９９２のｐｐ．３９９−４４０のＢ．Ｍ．Ｍｏｎｒｏｅによる論文、及びＩｍａｇｉｎｇ  Ｐｒｏｃｅｓｓｅｓ  ａｎｄ  Ｍａｔｅｒｉａｌ，Ｊ．Ｍ．Ｓｔｕｒｇｅ他編、Ｖａｎ  Ｎｏｓｔｒａｎｄ  Ｒｅｉｎｈｏｌｄ，Ｎｅｗ  Ｙｏｒｋ，１９８９のｐｐ．２２６−２６２のＡ．Ｂ．Ｃｏｈｅｎ及びＰ．Ｗａｌｋｅｒによる論文「Ｐｏｌｙｍｅｒ  Ｉｍａｇｉｎｇ」を含む多くの文献に記載されている。例えば、有用な遊離基重合性成分は、欧州特許出願公開第１，１８２，０３３号明細書（上記）に段落［０１７０］から記載されており、米国特許第６，３０９，７９２号明細書（Ｈａｕｃｋ他）、米国特許第６，５９６，６０３号明細書（Ｆｕｒｕｋａｗａ）及び米国特許第６，８９３，７９７号明細書（Ｍｕｎｎｅｌｌｙ他）にも記載されており、かかる成分について、引用によりこれらの全てを本明細書に援用する。
【００２９】
他の有用な遊離基重合性成分としては、同時係属の本願と同じ出願人による米国特許出願第１１／９４９，８１０号（Ｂａｕｍａｎ，Ｄｗａｒｓ，Ｓｔｒｅｈｍｅｌ，Ｓｉｍｐｓｏｎ，Ｓａｖａｒｉａｒ−Ｈａｕｃｋ及びＨａｕｃｋにより２００７年１２月４日に出願）に記載されているものが挙げられる。この同時係属出願は、これらの成分について、引用により本明細書に援用する。
【００３０】
上記の遊離基重合性成分に加えて、又は上記の遊離基重合性成分の代わりに、画像形成性層（及び赤外線感受性組成物）は、主鎖に結合している側鎖を含むポリマー材料を含んでもよく、当該側鎖は、開始剤組成物（下記）により生成した遊離基に感応して重合（架橋）することのできる１又は２つ以上の遊離基重合性基（例えばエチレン系不飽和基）を含む。１分子当たり少なくとも２個のこれらの側鎖が存在してもよい。遊離基重合性基（又はエチレン系不飽和基）は、ポリマー主鎖に結合した脂肪族又は芳香族アクリレート側鎖の一部であることができる。概して、１分子当たり少なくとも２〜２０個のかかる基が存在し、典型的には、１分子当たり２〜１０個のかかる基が存在する。
【００３１】
かかる遊離基重合性ポリマーは、主鎖に直接結合した、又は遊離基重合性側鎖以外の側鎖の一部として結合した親水性基を含んでいてもよく、かかる親水性基としては、カルボキシ、スルホ又はホスホ基が挙げられるが、これらに限定されない。
【００３２】
このように使用できるポリマーを含む有用な市販製品としては、Ｂａｙｈｙｄｒｏｌ（登録商標）ＵＶ  ＶＰ  ＬＳ  ２２８０、Ｂａｙｈｙｄｒｏｌ（登録商標）ＵＶ  ＶＰ  ＬＳ  ２２８２、Ｂａｙｈｙｄｒｏｌ（登録商標）ＵＶ  ＶＰ  ＬＳ  ２３１７、Ｂａｙｈｙｄｒｏｌ（登録商標）ＵＶ  ＶＰ  ＬＳ  ２３４８及びＢａｙｈｙｄｒｏｌ（登録商標）ＵＶ  ＸＰ  ２４２０（これらは全てＢａｙｅｒ  Ｍａｔｅｒｉａｌ  Ｓｃｉｅｎｃｅから入手可能）、ならびにＬａｒｏｍｅｒ（登録商標）ＬＲ  ８９４９、Ｌａｒｏｍｅｒ（登録商標）ＬＲ  ８９８３及びＬａｒｏｍｅｒ（登録商標）ＬＲ  ９００５（これらは全てＢＡＳＦから入手可能）が挙げられる。
【００３３】
上記の１又は２種以上の遊離基重合性成分（モノマー、オリゴマー又はポリマー）は、画像形成性層の総乾燥質量を基準として、少なくとも１０質量％から８０質量％以下、典型的には２０〜５０質量％の量で画像形成性層中に存在することができる。全ポリマーバインダー（下記）に対する遊離基重合性成分の質量比は、例えば、ラジカル重合性成分と高分子バインダー（下で説明する）との重量比は、一般的に５：９５〜９５：５、典型的には１０：９０〜９０：１０、又は３０：７０〜７０：３０である。
【００３４】
画像形成性層（及び赤外線感受性組成物）は、画像形成輻射線に当該組成物を露光することにより全ての遊離基重合性成分の重合を開始するのに十分な遊離基を生成することができる開始剤組成物も含む。この開始剤組成物は、少なくとも７００ｎｍかつ１４００ｎｍ以下（典型的には７５０ｎｍ〜１２５０ｎｍ）のスペクトル範囲に対応する赤外画像形成輻射線に対して一般的に応答性である。望ましい画像形成波長に適切な開始剤組成物が使用される。
【００３５】
開始剤組成物は、１種又は２種以上のヨードニウムカチオンと１種又は２種以上のホウ素含有アニオンとを少なくとも１．２：１かつ３．０：１以下、典型的には１．４：１〜２．５：１、又は１．４：１〜２．０：１のモル比で含むことができる。
【００３６】
有用なヨードニウムカチオンは当該技術分野でよく知られており、米国特許出願公開第２００２／００６８２４１号明細書（Ｏｏｈａｓｈｉら）、国際公開第２００４／１０１２８０号（Ｍｕｎｎｅｌｌｙら）及び米国特許第５，０８６，０８６号明細書（Ｂｒｏｗｎ−Ｗｅｎｓｌｅｙら）、米国特許第５，９６５，３１９号明細書（Ｋｏｂａｙａｓｈｉ）及び米国特許第６，０５１，３６６号明細書（Ｂａｕｍａｎｎら）などがあるが、これらに限定されない。例えば、有用なヨードニウムカチオンは、正に帯電したヨードニウム、（４−メチルフェニル）［４−（２−メチルプロピル）フェニル］−部分と適切な負電荷を帯びた対イオンを含む。かかるヨードニウム塩の代表例はＣｉｂａ  Ｓｐｅｃｉａｌｔｙ  Ｃｈｅｍｉｃａｌ（ニュージャージ州タリタウン）からＩｒｇａｃｕｒｅ（登録商標）２５０として入手可能である。Ｉｒｇａｃｕｒｅ（登録商標）２５０は、（４−メチルフェニル）［４−（２−メチルプロピル）フェニル］ヨードニウムヘキサフルオロホスフェートであり、７５％プロピレンカーボネート溶液で供給されている。
【００３７】
ヨードニウムカチオンは適切な数の負電荷を帯びた対イオン、例えばハロゲン化物、ヘキサフルオロリン酸イオン、チオ硫酸イオン、ヘキサフルオロアンチモン酸イオン、テトラフルオロホウ酸イオン、スルホン酸イオン、水酸化物イオン、過塩素酸イオン、当業者に明らかな他のものなどと対になっていてもよい。
【００３８】
従って、ヨードニウムカチオンは、１種又は２種以上のヨードニウム塩の一部として供給でき、以下で述べるように、ヨードニウムカチオンは、適切なホウ素含有アニオンをも含むヨードニウムボレートとして供給することもできる。例えば、ヨードニウムカチオン及びホウ素含有アニオンは、下記の構造（ＩＢ）及び構造（ＩＢｚ）の組み合わせである塩の一部として供給することができ、あるいは、ヨードニウムカチオン及びホウ素含有アニオンの両方を異なる供給源から供給することができる。しかしながら、それらが、少なくともヨードニウムボレートから供給される場合に、かかる塩は一般的にモル比１：１のヨードニウムカチオンとホウ素含有アニオンとを供給するため、さらなるヨードニウムカチオンを他の供給源、例えば上記のヨードニウム塩から供給しなければならない。
【００３９】
例えば、画像形成性層（及び要素）は、複数種のヨードニウムカチオンの混合物を含むことがあり、それらのうちの幾つかはヨードニウムボレート（下記）から誘導され、他はホウ素不含ヨードニウム塩（上記）から誘導される。両方のタイプのヨードニウム塩が存在する場合に、ヨードニウムボレートから誘導されたヨードニウムとホウ素不含ヨードニウム塩から誘導されたヨードニウムのモル比は５：１以下、典型的には２．５：１以下であることができる。
【００４０】
有用なヨードニウムカチオンの１つの部類として、下記構造（ＩＢ）により表されるジオアリールヨードニウムカチオンが挙げられる：
【００４１】
【化２】
2011527646.tif 000003
【００４２】
ここで、Ｘ及びＹは、独立に、ハロ基（例えばフルオロ、クロロ又はブロモ）、置換又は非置換の炭素原子数１〜２０のアルキル基（例えばメチル、クロロメチル、エチル、２−メトキシエチル、ｎ−プロピル、イソプロピル、イソブチル、ｎ−ブチル、ｔ−ブチル、全ての分岐及び線状ペンチル基、１−エチルペンチル、４−メチルペンチル、全てのヘキシル異性体、全てのオクチル異性体、ベンジル、４−メトキシベンジル、ｐ−メチルベンジル、全てのドデシル異性体、全てのイコシル異性体、及び置換又は非置換モノ及びポリ分岐及び線状ハロアルキル）、置換又は非置換の炭素原子数１〜２０のアルキルオキシ（例えば置換又は非置換のメトキシ、エトキシ、イソプロポキシ、ｔ−ブトキシ、（２−ヒドロキシテトラデシル）オキシ、及び種々の他の線状及び分岐アルキレンオキシアルコキシ基）、炭素環式芳香環中に６又は１０個の炭素原子を有する置換又は非置換アリール基（例えばモノ及びポリハロフェニル及びナフチル基などの置換又は非置換フェニル及びナフチル基）、又は環構造中に３〜８個の炭素原子を有する置換又は非置換シクロアルキル基（例えば置換又は非置換のシクロプロピル、シクロペンチル、シクロヘキシル、４−メチルシクロヘキシル及びシクロオクチル基）である。典型的には、Ｘ及びＹは独立に、置換又は非置換の炭素原子数１〜８のアルキル基、炭素原子数１〜８のアルキルオキシ基、又は環内に５又は６個の炭素原子を有する置換又は非置換シクロアルキル基であり、より好ましくは、Ｘ及びＹは、独立に、置換又は非置換の炭素原子数３〜６のアルキル基（具体的には炭素原子数３〜６の分岐アルキル基）である。このように、Ｘ及びＹは同じか又は異なる基であることが可能であり、種々のＸ基は同じか又は異なる基であることが可能であり、種々のＹ基は同じか又は異なる基であることが可能である。「対称的」なホウ酸ジアリールヨードニウム化合物及び「非対称的」なホウ酸ジアリールヨードニウム化合物の両方が考えられるが、「対称的」な化合物が好ましい（すなわち、これらは両フェニル環上に同じ基を有する）。
【００４３】
さらに、２つ又は３つ以上の隣接するＸ又はＹ基が結合していて、各フェニル環とともに縮合炭素環式又は複素環式環を形成していてもよい。
【００４４】
Ｘ及びＹ基は、フェニル環上の任意の位置に位置していてもよいが、典型的には、これらの基は２−又は４−位のいずれか又は両方に位置する。
【００４５】
どのようなタイプのＸ及びＹ基がヨードニウムカチオン中に存在するかとは無関係に、Ｘ及びＹ置換基中の炭素原子数の和は一般的に少なくとも６であり、典型的には少なくとも８であり、そして４０以下である。従って、化合物によっては、１又は２個以上のＸ基が少なくとも６個の炭素原子を含むことができ、そしてＹは存在しない（ｑは０である）。あるいは、１又は２個以上のＹ基が少なくとも６個の炭素原子を含むこともでき、そしてＸは存在しない（ｐは０である）。さらに、Ｘ及びＹ双方における炭素原子数の和が少なくとも６である限り、１又は２個以上のＸ基が６個未満の炭素原子を含むことができ、１又は２個以上のＹ基が６個未満の炭素原子を含むことができる。この場合にも、両フェニル環上に全部で少なくとも６個の炭素原子が存在することができる。
【００４６】
構造ＩＢにおいて、ｐ及びｑは独立に０又は１〜５の整数であるが、ｐ又はｑが少なくとも１であることを条件とする。典型的には、ｐ及びｑの両方が少なくとも１であるか、ｐ及びｑのそれぞれが１である。このように、Ｘ又はＹ基によって置換されていないフェニル環中の炭素原子は、それらの環位置で水素原子を有することが明らかである。
【００４７】
有用なホウ素含有アニオンはホウ素原子に結合した４つの有機基を有する有機アニオンである。かかる有機アニオンは、脂肪族、芳香族、複素環式、又はこれらのうちの任意のものの組み合わせであることができる。一般的に、有機基は、置換又は非置換の脂肪族又は炭素環式芳香族基である。例えば、有用なホウ素含有アニオンは、下記構造（ＩＢｚ）により表すことできる：
【００４８】
【化３】
2011527646.tif 000004
【００４９】
ここで、Ｒ1 、Ｒ2 、Ｒ3 及びＲ4 は、独立に、フルオロアルキル基以外の、置換又は非置換の炭素原子数１〜１２のアルキル基（例えばメチル、エチル、ｎ−プロピル、イソプロピル、ｎ−ブチル、イソブチル、ｔ−ブチル、全てのペンチル異性体、２−メチルペンチル、全てのヘキシル異性体、２−エチルヘキシル、全てのオクチル異性体、２，４，４−トリメチルペンチル、全てのノニル異性体、全てのデシル異性体、全てのウンデシル異性体、全てのドデシル異性体、メトキシメチル、及びベンジル）、芳香環中に６〜１０個の炭素原子を有する置換又は非置換炭素環式アリール基（例えばフェニル、ｐ−メチルフェニル、２，４−メトキシフェニル、ナフチル及びペンタフルオロフェニル基）、置換又は非置換の炭素原子数２〜１２のアルケニル基（例えばエテニル、２−メチルエテニル、アリル、ビニルベンジル、アクリロイル及びクロトノチル基）、置換又は非置換の炭素原子数２〜１２のアルキニル基（例えばエチニル、２−メチルエチニル及び２，３−プロピニル基）、環構造体中に３〜８個の炭素原子を有する置換又は非置換シクロアルキル基（例えばシクロプロピル、シクロペンチル、シクロヘキシル、４−メチルシクロヘキシル及びシクロオクチル基）、又は５〜１０個の炭素、酸素、硫黄及び窒素原子を有する置換又は非置換ヘテロシクリル基（芳香族基及び非芳香族基の両方を包含する。例えば置換又は非置換のピリジル、ピリミジル、フラニル、ピロリル、イミダゾリル、トリアゾリル、テトラゾイリル、インドリル、キノリニル、オキサジアゾリル及びベンゾオキサゾリル基）である。又は、Ｒ1 、Ｒ2 、Ｒ3 及びＲ4 のうちの２又は３つ以上が結合して、ホウ素原子を有する複素環を形成していてもよく、このような環は炭素、窒素、酸素及び窒素原子を最大７個有する。Ｒ1 からＲ4 はまでのいずれの基もハロゲン原子を含有せず、特にフッ素原子を含有しない。
【００５０】
典型的には、Ｒ1 、Ｒ2 、Ｒ3 及びＲ4 は、独立に、上で定義した置換又は非置換アルキル又はアリール基であり、より典型的には、Ｒ1 、Ｒ2 、Ｒ3 及びＲ4 のうちの少なくとも３つが、同じか又は異なる置換又は非置換アリール基（例えば置換又は非置換フェニル基）である。例えば、Ｒ1 、Ｒ2 、Ｒ3 及びＲ4 はの全てが、同じか又は異なる置換又は非置換アリール基であるか、あるいは、これらの基の全てが同じ置換又は非置換フェニル基である。Ｚ- は、フェニル基が置換されているか置換されていない（例えば、全てが非置換フェニル基である）テトラフェニルボレートであることができる。
【００５１】
幾つかの代表的なホウ酸ヨードニウム化合物として、４−オクチルオキシフェニルフェニルヨードニウムテトラフェニルボレート、［４−［（２−ヒドロキシテトラデシル）−オキシ］フェニル］フェニルヨードニウムテトラフェニルボレート、ビス（４−ｔ−ブチルフェニル）ヨードニウムテトラフェニルボレート、４−メチルフェニル−４’−へキシルフェニルヨードニウムテトラフェニルボレート、４−メチルフェニル−４’−シクロヘキシルフェニルヨードニウムテトラフェニルボレート、ビス（ｔ−ブチルフェニル）ヨードニウムテトラキス（ペンタフルオロフェニル）ボレート、４−ヘキシルフェニル−フェニルヨードニウム−テトラフェニルボレート、４−メチルフェニル−４’−シクロヘキシルフェニルヨードニウムｎ−ブチルトリフェニルボレート、４−シクロヘキシルフェニル−４’−フェニルヨードニウムテトラフェニルボレート、２−メチル−４−ｔ−ブチルフェニル−４’−メチルフェニルヨードニウムテトラフェニルボレート、４−メチルフェニル−４’−ペンチルフェニルヨードニウムテトラキス［３，５−ビス（トリフルオロメチル）フェニル］ボレート、４−メトキシフェニル−４’−シクロヘキシルフェニルヨードニウムテトラキス（ペンタフルオロフェニル）ボレート、４−メチルフェニル−４’−ドデシルフェニルヨードニウムテトラキス（４−フルオロフェニル）ボレート、ビス（ドデシルフェニル）ヨードニウムテトラキス（ペンタフルオロフェニル）ボレート、及びビス（４−ｔ−ブチルフェニル）ヨードニウムテトラキス（１−イミダゾリル）ボレートが挙げられる。これらの化合物のうちの２種又は３種の混合物を、ホウ酸ヨードニウム開始剤組成物において使用することもできる。
【００５２】
かかるホウ酸ジアリールヨードニウム化合物は、一般的に、ヨウ化アリールと置換又は非置換アレーンとを反応させ、続いてホウ酸アニオンとイオン交換することにより調製できる。様々な調製方法の詳細が、米国特許第６，３０６，５５５号明細書（Ｓｃｈｕｌｚ他）及びこの特許明細書中で引用された文献、及びＣｒｉｖｅｌｌｏによる，Ｊ．Ｐｏｌｙｍｅｒ  Ｓｃｉ．，Ｐａｒｔ  Ａ：Ｐｏｌｙｍｅｒ  Ｃｈｅｍｉｓｔｒｙ，３７，４２４１−４２５４（１９９９）に記載されている。
【００５３】
ホウ素含有アニオンは、下記のような赤外線吸収性染料（例えばカチオン染料）の一部として供給されてもよい。かかるホウ素含有アニオンは、一般的に、構造（ＩＢｚ）について先に記載したように定義される。
【００５４】
ヨードニウムカチオン及びホウ素含有アニオンは、一般的に、画像形成性層（及び赤外線感受性組成物）中に、画像形成性層の総乾燥質量を基準にして少なくとも１％かつ１５％以下、典型的には少なくとも４％かつ１０％以下の合計量で存在する。様々な開始剤成分の最適な量は、各種の化合物に応じて、及び所望とする画像形成性層（輻射線感受性組成物）の感度に応じて変わり、当業者は容易に分かるであろう。
【００５５】
画像形成性層（及び赤外線感受性組成物）は、例えば、米国特許第６，８８４，５６８号明細書（Ｔｉｍｐｅら）に記載されているような、メルカプトトリアゾール類、メルカプトベンゾイミダゾール類、メルカプトベンゾオキサゾール類、メルカプトベンゾチアゾール類、メルカプトベンゾオキサジアゾール類、メルカプトテトラゾール類などの複素環式メルカプト化合物などを、輻射線感受性組成物の総固形分を基準にして少なくとも０．５質量％、かつ、１０質量％以下の量で含んでもよい。有用なメルカプトトリアゾール類としては、３−メルカプト−１，２，４−トリアゾール、４−メチル−３−メルカプト−１，２，４−トリアゾール、５−メルカプト−１−フェニル−１，２，４−トリアゾール、４−アミノ−３−メルカプト−１，２，４−トリアゾール、３−メルカプト−１，５−ジフェニル−１，２，４−トリアゾール、及び５−（ｐ−アミノフェニル）−３−メルカプト−１，２，４−トリアゾールが挙げられる。
【００５６】
幾つかの有用な開始剤組成物は、以下の組み合わせを含む：
ホウ素不含ヨードニウム塩のみから供給されたヨードニウムカチオンと、カチオン性赤外染料などの他の塩から別に供給されたホウ素含有アニオン、
ホウ素不含ヨードニウム塩から供給されたヨードニウムカチオンと、ヨードニウムボレートのみに由来するホウ素含有アニオン、又は
ホウ素不含ヨードニウム塩及びヨードニウムボレートの両方から供給されたヨードニウムカチオンと、ヨードニウムボレート及び他の供給源（例えばカチオン性ＩＲ染料など）の両方に由来するホウ素含有アニオン。
【００５７】
画像形成性層（赤外線感受性組成物）は、一般的に、画像形成輻射線を吸収するか、又は上記電磁スペクトルの赤外領域（例えば７００〜１４００ｎｍ）にλmaxを有する画像形成輻射線に対して組成物を増感する１種又は２種以上の赤外線吸収性化合物を含む。他の実施態様としては、一般的に７００〜１２００ｎｍ、典型的には７５０〜１２５０ｎｍの輻射線を吸収し、最低吸収波長が３００〜６００ｎｍである赤外線吸収性化合物（「ＩＲ吸収性化合物」）が挙げられる。
【００５８】
適切なＩＲ染料の例としては、例えばアゾ染料、スクアリリウム染料、トリアリールアミン染料、チアゾリウム染料、インドリウム染料、オキソノール染料、オキサゾリウム染料、シアニン染料、メロシアニン染料、フタロシアニン染料、インドシアニン染料、インドトリカルボシアニン染料、ヘミシアニン染料、ストレプトシアニン染料、オキサトリカルボシアニン染料、チオシアニン染料、チアトリカルボシアニン染料、メロシアニン染料、クリプトシアニン染料、ナフタロシアニン染料、ポリアニリン染料、ポリピロール染料、ポリチオフェン染料、カルコゲノピリロアリーリデン及びビ（カルコゲノピリロ）ポリメチン染料、オキシインドリジン染料、ピリリウム染料、ピラゾリンアゾ染料、オキサジン染料、ナフトキノン染料、アントラキノン染料、キノンイミン染料、メチン染料、アリールメチン染料、ポリメチン染料、スクアライン染料、オキサゾール染料、クロコニン染料、ポルフィリン染料、及び前記染料の部類の任意の置換形態物又はイオン形態物などのＩＲ染料が挙げられるが、これらに限定されない。適切な染料は、例えば米国特許第４，９７３，５７２号明細書（ＤｅＢｏｅｒ）、米国特許第５，２０８，１３５号明細書（Ｐａｔｅｌ他）、米国特許第５，２４４，７７１号明細書（Ｊａｎｄｒｕｅ  Ｓｒ．他）及び米国特許第５，４０１，６１８号明細書（Ｃｈａｐｍａｎ他）、及び欧州特許出願公開第０  ８２３  ３２７  Ａ１号明細書（Ｎａｇａｓａｋａ他）に開示されている。
【００５９】
アニオン性発色団を有するシアニン染料も有用である。例えば、シアニン染料は、２つの複素環式基を有する発色団を有することがある。別の態様の場合、シアニン染料は、少なくとも２つのスルホン酸基、特に２つのスルホン酸基と２つのインドレニン基とを有することがある。このタイプの有用なＩＲ感光性シアニン染料が、米国特許出願公開第２００５−０１３００５９号明細書（Ｔａｏ）に記載されている。好適なシアニン染料の有用な部類に関する一般的記述が、国際公開第２００４／１０１２８０号（Ｍｕｎｎｅｌｌｙ他）の段落００２６において式で示されている。
【００６０】
低分子量ＩＲ吸収染料に加えて、ポリマーに結合されたＩＲ染料部分を使用することもできる。さらに、ＩＲ染料カチオンを使用することができ、すなわち、このカチオンは、カルボキシ、スルホ、ホスホ又はホスホノ基を側鎖に含むポリマーとイオン相互作用する染料塩のＩＲ吸収部分である。
【００６１】
近赤外線吸収シアニン染料も有用であり、例えば米国特許第６，３０９，７９２号明細書（Ｈａｕｃｋ他）、米国特許第６，２６４，９２０号明細書（Ａｃｈｉｌｅｆｕ他）、米国特許第６，１５３，３５６号明細書（Ｕｒａｎｏ他）及び米国特許第５，４９６，９０３号明細書（Ｗａｔａｎａｂｅ他）に記載されている。好適な染料は、コンベンショナルな方法及び出発材料を用いて形成することができ、あるいは、Ａｍｅｒｉｃａｎ  Ｄｙｅ  Ｓｏｕｒｃｅ（カナダ国ケベック州ベ−デュルフェ）及びＦＥＷ  Ｃｈｅｍｉｃａｌｓ（ドイツ国）を含む種々の商業的供給元から得ることができる。近赤外線ダイオードレーザービームのための他の有用な染料が、例えば米国特許第４，９７３，５７２号明細書（ＤｅＢｏｅｒ）に記載されている。
【００６２】
有用なＩＲ吸収性化合物は、カーボンブラック、例えば当業者によく知られているように可溶化基で表面官能化されたカーボンブラックなどの種々の顔料であることができる。親水性の非イオン性ポリマーにグラフト化されたカーボンブラック、例えばＦＸ−ＧＥ−００３（Ｎｉｐｐｏｎ  Ｓｈｏｋｕｂａｉ製）、又はアニオン基で表面官能化されたカーボンブラック、例えばＣＡＢ−Ｏ−ＪＥＴ（登録商標）２００又はＣＡＢ−Ｏ−ＪＥＴ（登録商標）３００（Ｃａｂｏｔ  Ｃｏｒｐｏｒａｔｉｏｎ製）も有用である。他の有用な顔料としては、ヘリオゲン・グリーン（Ｈｅｌｉｏｇｅｎ  Ｇｒｅｅｎ）、ニグロシン・ベース（Ｎｉｇｒｏｓｉｎｅ  Ｂａｓｅ）、酸化鉄（ＩＩＩ）、酸化マンガン、プリシアン・ブルー（Ｐｒｕｓｓｉａｎ  Ｂｌｕｅ）、及びパリス・ブルー（Ｐａｒｉｓ  Ｂｌｕｅ）が挙げられる。顔料粒子のサイズは、画像形成性層の厚さを上回るべきではない。
【００６３】
画像形成性要素において、赤外線吸収性染料は、画像形成性層の総乾燥質量を基準にして、一般的に、少なくとも０．５質量％かつ１０質量％以下の量、典型的には１％かつ１０質量％の量で存在することができる。この目的に必要な特定の量は、使用される具体的な化合物及び使用されるべき画像形成条件に応じて、当業者は容易に判るであろう。
【００６４】
画像形成性層（及び赤外線感受性組成物）は、１０〜５００ｎｍ、典型的には１５０〜４５０ｎｍの平均粒度を有する離散粒子の形態で存在し、当該層中に概して均一に分散された１又は２種以上の一次ポリマーバインダーを含む。この粒子状ポリマーバインダーは、室温で離散粒子として存在し、例えば水性分散体中に存在する。しかしながら、当該粒子は、例えば、コーティングされた画像形成性層配合物を乾燥するために使用される温度で、部分的に合着又は変形していてもよい。この環境でも、粒子構造は崩壊されない。かかるポリマーバインダーは、屈折率により求めた場合に、一般的に、少なくとも３０，０００、典型的には少なくとも５０，０００〜１００，０００、又は６０，０００〜８０，０００の分子量（Ｍｎ）を有する。
【００６５】
幾つかの有用な一次ポリマーバインダーとしては、画像形成性要素を「印刷機上」現像可能なものにすることのできるペンダントポリ（アルキレンオキシド）側鎖を有するポリマーのポリマーエマルジョン又は分散体が挙げられる。かかる一次ポリマーバインダーは米国特許第６，５８２，８８２号明細書（Ｐａｐｐａｓ他）及び米国特許第６，８８９，９９４号明細書（上記）並びに米国特許出願第２００５／０１２３８５３号明細書（Ｍｕｎｎｅｌｌｙ他）に記載されている。これらの一次ポリマーバインダーは、離散粒子として画像形成性層中に存在する。
【００６６】
他の有用な一次ポリマーバインダーは、疎水性骨格を有し、以下のａ）及びｂ）の反復単位の両方又はｂ）の反復単位のみを含んでなる：
ａ）疎水性骨格に直接結合したペンダントシアノ基を有する反復単位、及び
ｂ）ポリ（アルキレンオキシド）セグメントを含んでなる親水性ペンダント基を有する反復単位。
【００６７】
これらのポリマーバインダーは、ポリ（アルキレンオキシド）セグメント、例えばポリ（エチレンオキシド）セグメント又はポリ（プロピレンオキシド）セグメントを含む。これらのポリマーは、主鎖ポリマー及びポリ（アルキレンオキシド）ペンダント側鎖を有するグラフトコポリマーでも、（アルキレンオキシド）含有反復単位のブロックと非（アルキレンオキシド）含有反復単位のブロックとを有するブロックコポリマーでもよい。グラフトコポリマー及びブロックコポリマーのどちらも、さらに、疎水性骨格に直接結合したペンダントシアノ基を有していてもよい。アルキレンオキシド構成単位は、一般的にＣ1〜Ｃ6アルキレンオキシド基、より典型的にはＣ1〜Ｃ3アルキレンオキシド基である。アルキレン部分は、直鎖状でも、分岐状でも、それらの置換体でもよい。
【００６８】
たんに一例として、かかる反復単位は、シアノ、シアノ置換アルキレン基、又はシアノ末端アルキレン基を含んでなるペンダント基を含んでいてもよい。反復単位は、例えばアクリロニトリル、メタクリロニトリル、メチルシアノアクリレート、エチルシアノアクリレート又はこれらの組み合わせなどのエチレン性不飽和重合性モノマーから誘導することもできる。しかし、他の従来手段によりシアノ基をポリマー中に導入することができる。かかるシアノ含有ポリマーバインダーの例は、例えば、米国特許出願公開２００５／００３２８５号明細書（Ｈａｙａｓｈｉら）に記載されている。
【００６９】
一例として、かかる一次ポリマーバインダーは、以下の好適なエチレン性不飽和重合性モノマー又はマクロマーの組み合わせ又は混合物の重合により形成できる：
Ａ）アクリロニトリル、メタクリロニトリル又はこれらの組み合わせ、
Ｂ）アクリル酸又はメタクリル酸のポリ（アルキレンオキシド）エステル、例えばポリ（エチレングリコール）メチルエーテルアクリレート、ポリ（エチレングリコール）メチルエーテルメタクリレート又はこれらの組み合わせ、及び
Ｃ）必要に応じて、アクリル酸、メタクリル酸、スチレン、ヒドロキシスチレン、アクレートエステル、メタクリレートエステル（例えばメチルメタクリレート及びベンジルメタクリレート）、アクリルアミド、メタクリルアミドなどのモノマー、又はかかるモノマーの組み合わせ。
【００７０】
かかる一次ポリマーバインダー中のポリ（アルキレンオキシド）セグメントの量は、０．５〜６０質量％、好ましくは２〜５０質量％である。ブロックコポリマー中の（アルキレンオキシド）セグメントの量は、一般的に５〜６０質量％、好ましくは１０〜５０質量％である。ポリ（アルキレンオキシド）側鎖を有する一次ポリマーバインダーが離散粒子の形態で存在することも可能である。
【００７１】
幾つかの実施態様において、一次ポリマーバインダーは遊離基重合可能な一次ポリマーバインダーである。これらの一次ポリマーバインダーは「自己架橋可能（ｓｅｌｆ−ｃｒｏｓｓｌｉｎｋａｂｌｅ）」なものであることができる。「自己架橋可能」とは、別個の遊離基重合可能な成分を必ずしも必要としないことを意味する。係るバインダーは、複数（少なくとも２個）のウレタン部分を含む主鎖を有する。幾つかの実施態様において、これらのウレタン部分のうちの少なくとも２つが各主鎖反復単位中に存在する。一次ポリマーバインダーは、主鎖に結合した側鎖も含み、当該側鎖は、開始剤組成物（下記）により生成される遊離基に応じて重合（架橋）可能な遊離基重合性基（例えばエチレン不飽和基）を１又は２個以上含む。１分子当り、これらの側鎖のうちの少なくとも２つが存在することができる。
【００７２】
遊離基重合性基（又はエチレン不飽和基）は、ポリマー主鎖に結合した脂肪族又は芳香族アクリレート側鎖の一部であることができる。一般的に、１分子当り少なくとも２個かつ２０個以下のかかる基、又は、典型的には、１分子当り２〜１０個のかかる基が存在する。
【００７３】
この一次ポリマーバインダーは、主鎖に直接結合しているか又は遊離基重合可能な側鎖以外の側鎖の一部として結合しているカルボキシ、スルホ又はホスホ基など（これらに限定されない）の親水性基を含んでも良い。ほとんどの実施態様において、親水性基、例えばカルボキシ基などが主鎖に直接結合している。
【００７４】
本発明において有用なポリマーバインダーを含む有用な市販製品としては、Ｂａｙｈｙｄｒｏｌ（登録商標）ＵＶ  ＶＰ  ＬＳ  ２２８０、Ｂａｙｈｙｄｒｏｌ（登録商標）ＵＶ  ＶＰ  ＬＳ  ２２８２、Ｂａｙｈｙｄｒｏｌ（登録商標）ＵＶ  ＶＰ  ＬＳ  ２３１７、Ｂａｙｈｙｄｒｏｌ（登録商標）ＵＶ  ＶＰ  ＬＳ  ２３４８及びＢａｙｈｙｄｒｏｌ（登録商標）ＵＶ  ＸＰ  ２４２０（これらは全てＢａｙｅｒ  Ｍａｔｅｒｉａｌ  Ｓｃｉｅｎｃｅから入手可能）、ならびにＬａｒｏｍｅｒ（登録商標）ＬＲ  ８９４９、Ｌａｒｏｍｅｒ（登録商標）ＬＲ  ８９８３及びＬａｒｏｍｅｒ（登録商標）ＬＲ  ９００５（これらは全てＢＡＳＦから入手可能）が挙げられる。
【００７５】
粒子状の形態の他の有用な一次ポリマーバインダーとしてはポリ（ウレタン−アクリル）混成体が挙げられる。この混成体は、５０，０００〜５００，０００の分子量を有する。これらの混成体は、それらの製造に使用される個々の反応物に依存して、「芳香族的」又は「脂肪族的」な性質を有するものであることができる。２種又は３種以上のポリ（ウレタン−アクリル）混成体の粒子のブレンドも使用できる。例えば、Ｈｙｂｒｉｄｕｒ（登録商標）５７０ポリマー分散体とＨｙｂｒｉｄｕｒ（登録商標）８７０ポリマー分散体のブレンドを使用できる。
【００７６】
いくつかのポリ（ウレタン−アクリル）混成体はＡｉｒ  Ｐｒｏｄｕｃｔｓ  ａｎｄ  Ｃｈｅｍｉｃａｌｓ，Ｉｎｃ．（ペンシルベニア州アレンタウン所在）から分散体で市販されており、例えば、ポリ（ウレタン−アクリル）混成体のＨｙｂｒｉｄｕｒ（登録商標）５４０、５６０、５７０、５８０、８７０、８７８及び８８０ポリマー分散体として市販されている。これらの分散体は、一般的に、適切な水性媒体中に固形分少なくとも３０％でポリ（ウレタン−アクリル）混成体粒子を含み、水性媒体は、市販の界面活性剤、消泡剤、分散剤、腐食防止剤及び任意の顔料及び水混和性有機溶剤を含んでもよい。各市販のＨｙｂｒｉｄｕｒ（登録商標）ポリマー分散体についてのさらなる詳細は、Ａｉｒ  Ｐｒｏｄｕｃｔｓ  ａｎｄ  Ｃｈｅｍｉｃａｌｓ，Ｉｎｃ．のウェブサイトにアクセスすることにより得ることができる。
【００７７】
一次ポリマーバインダーは、一般的に、画像形成性層の総乾燥質量を基準にして、少なくとも１０％かつ９０％以下、典型的には１０〜７０％の量で輻射線感受性組成物中に存在する。これらのバインダーは、全てのポリマーバインダー（一次ポリマーバインダーと任意の二次ポリマーバインダーの合計）の乾燥質量の１００％以下を構成することができる。
【００７８】
一次ポリマーバインダーに加えて、画像形成性層中にさらなるポリマーバインダー（「二次」ポリマーバインダー）も使用できる。かかるポリマーバインダーは、上記のもの以外の、ネガ型輻射線感受性組成物用として当該技術分野で知られているもののいずれであってもよい。二次ポリマーバインダーは、画像形成性層の乾燥被覆質量を基準にして１．５〜７０質量％、典型的には１．５〜４０質量％の量で存在することができ、二次ポリマーバインダーは、全てのポリマーバインダーの乾燥質量の３０〜６０質量％を構成することができる。
【００７９】
二次ポリマーバインダーは、複数（少なくとも２つ）のウレタン部分を含む主鎖を有する粒子状ポリマーであってもよい。かかるポリマーバインダーは、動的光散乱により求めた場合に、少なくとも２，０００、典型的には少なくとも１００，０００〜５００，０００、又は１００，０００〜３００，０００の分子量（Ｍｎ）を有する。これらのポリマーバインダーは、一般的に、粒子状の形態で画像形成性層中に存在する。このことは、それらのポリマーバインダーが、室温で離散粒子として存在し、例えば水性分散体中に存在することを意味する。しかしながら、当該粒子は、例えば、コーティングされた画像形成性層配合物を乾燥するために使用される温度で、部分的に合着又は変形していてもよい。この環境でも、粒子構造は崩壊されない。ほとんどの実施態様において、これらのポリマーバインダーの平均粒度は１０〜３００ｎｍであり、典型的には、平均粒度は３０〜１５０ｎｍである。粒子状の二次ポリマーバインダーは、一般的に、商業的に得られ、固形分が少なくとも２０％かつ５０％以下である水性分散体として使用される。これらのポリマーバインダーは、同じ又は異なる分子におけるウレタン部分の間で少なくとも部分的に架橋されていてよく、この架橋はポリマーの製造中に起こりうる。この反応にもかかわらず、画像形成中の反応で利用可能な遊離基重合性基が残る。
【００８０】
二次ポリマーバインダーは、均質なもの、すなわちコーティング溶剤中に溶解されたものであることができ、あるいは離散粒子として存在してもよい。かかる二次ポリマーバインダーとしては、（メタ）アクリル酸及び酸エステル樹脂［例えば（メタ）アクリレート］、ポリビニルアセタール、フェノール樹脂、スチレン、Ｎ−置換環状イミド又は無水マレイン酸から誘導されたポリマー、例えば欧州特許出願公開第１，１８２，０３３号明細書（Ｆｕｊｉｍａｋｉ他）、並びに米国特許第６，３０９，７９２号明細書（Ｈａｕｃｋ他）、米国特許第６，３５２，８１２号（Ｓｈｉｍａｚｕ他）、米国特許第６，５６９，６０３号明細書（Ｆｕｒｕｋａｗａ他）及び米国特許第６，８９３，７９７号明細書（Ｍｕｎｎｅｌｌｙ他）に記載されているものなどが挙げられるが、これらに限定されない。米国特許第７，１７５，９４９号明細書（Ｔａｏ他）に記載されているビニルカルバゾールポリマー、及び米国特許第７，２７９，２５５号明細書（Ｔａｏ他）に記載されているペンダントビニル基を有するポリマーも有用である。粒子状の形態のポリエチレングリコールメタクリレート／アクリロニトリル／スチレンのコポリマー、カルボキシフェニルメタクリルアミド／アクリロニトリル／メタクリルアミド／Ｎ−フェニルマレイミドから誘導された溶解されたコポリマー、ポリエチレングリコールメタクリレート／アクリロニトリル／ビニルカルバゾール／スチレン／メタクリル酸から誘導されたコポリマー、Ｎ−フェニルマレイミド／メタクリルアミド／メタクリル酸から誘導されたコポリマー、ウレタン−アクリル中間体Ａ（ｐ−トルエンスルホニルイソシアネートとヒドロキシエチルメタクリレートの反応生成物）／アクリロニトリル／Ｎ−フェニルマレイミドから誘導されたコポリマー、及びＮ−メトキシメチルメタクリルアミド／メタクリル酸／アクリロニトリル／ｎ−フェニルマレイミドから誘導されたコポリマーが有用である。
【００８１】
画像形成性層（赤外線感受性組成物）は、それぞれ一般的には２００を超え、典型的には少なくとも３００で、かつ、１０００以下の分子量を有する１又は２種以上のホスフェート（メタ）アクリレートをさらに含んでもよい。「ホスフェート（メタ）アクリレート」とは、「ホスフェートメタクリレート類」や、アクリレート部分中のビニル基上に置換基を有する他の誘導体も包含することを我々は意図する。かかる化合物及び画像形成性層におけるそれらの使用は、ここで引用した米国特許第７，１７５，９６９号明細書（Ｒａｙ他）により詳しく記載されている。
【００８２】
本発明において有用な代表的なホスフェート（メタ）アクリレートとしては、エチレングリコールメタクリレートホスフェート（Ａｌｄｒｉｃｈ  Ｃｈｅｍｉｃａｌ  Ｃｏ．から入手可能）、Ｎｉｐｐｏｎ  Ｋａｙａｋｕ（日本国）からＫａｙａｍｅｒ  ＰＭ−２として入手可能な２−ヒドロキシエチルメタクリレートのホスフェート、Ｋａｙａｍｅｒ  ＰＭ−２１（Ｎｉｐｐｏｎ  Ｋａｙａｋｕ、日本国）として入手可能なジ（カプロラクトン変性２−ヒドロキシエチルメタクリレート）のホスフェート、及びＵｎｉ−Ｃｈｅｍｉｃａｌ  Ｃｏ．，Ｌｔｄ．（日本国）からＰｈｏｓｍｅｒ  Ｍ、Ｐｈｏｓｍｅｒ  ＭＨ、Ｐｈｏｓｍｅｒ  ＰＥ、Ｐｈｏｓｍｅｒ  ＰＥＨ、Ｐｈｏｓｍｅｒ  ＰＰ、及びＰｈｏｓｍｅｒ  ＰＰＨとして入手可能なポリエチレングリコールメタクリレートホスフェートが挙げられるが、これらに限定されない。
【００８３】
ホスフェート（メタ）アクリレートは、輻射線感受性組成物中に、組成物の総乾燥質量を基準にして、少なくとも０．５％かつ２０％以下、典型的には、少なくとも０．９％かつ１０％以下の量で存在することができる。
【００８４】
画像形成性層は、少なくとも２００かつ４０００以下の分子量を有するポリ（アルキレングリコール）又はそのエーテル若しくはエステルである「一次添加剤」を含んでもよい。この一次添加剤は、画像形成性層の総乾燥質量を基準として少なくとも２質量％かつ５０質量％以下の量で存在する。特に有用な一次添加剤としては、ポリエチレングリコール、ポリプロピレングリコール、ポリエチレングリコールメチルエーテル、ポリエチレングリコールジメチルエーテル、ポリエチレングリコールモノエチルエーテル、ポリエチレングリコールジアクリレート、エトキシル化ビスフェノールＡジ（メタ）アクリレート及びポリエチレングリコールモノメタクリレートのうちの１又は２種以上が挙げられるが、これらに限定されない。また、Ｓａｒｔｏｍｅｒ  ＳＲ９０３６（エトキシル化（３０）Ａジメタクリレート）、ＣＤ９０３８（エトキシル化（３０）ビスフェノールＡジアクリレート）、ＳＲ３９９（ジペンタエリトリトールペンタアクリレート）及びＳＲ４９４（エトキシル化（５）ペンタエリトリトールテトラアクリレート）、及び類似の化合物（これらは全てＳａｒｔｏｍｅｒ  Ｃｏｍｐａｎｙ，Ｉｎｃ．から入手できる）も有用である。幾つかの実施態様において、一次添加剤は、重合性ビニル基を含有しないことを意味する「非反応性」であってよい。
【００８５】
画像形成性層は、当該画像形成性層の総乾燥質量を基準として２０質量％以下の量で、ポリ（ビニルアルコール）、ポリ（ビニルピロリドン）、ポリ（ビニルイミダゾール）、又はポリエステルである「二次添加剤」を含むこともできる。
【００８６】
画像形成性層は、着色剤及び着色剤前駆体、カラー現像剤、分散剤、保湿剤、殺生物剤、可塑剤、塗布性又は他の特性のための界面活性剤、粘度上昇剤、ｐＨ調整剤、乾燥剤、消泡剤、保恒剤、酸化防止剤、現像助剤、レオロジー調整剤、又はこれらの組み合わせ、あるいは平版印刷分野において一般的に使用されている任意の他の添加物などの種々の任意選択の化合物を、コンベンショナルな量で含むこともできる。有用な粘度上昇剤としては、ヒドロキシプロピルセルロース、ヒドロキシエチルセルロース、カルボキシメチルセルロース、及びポリ（ビニルピロリドン）が挙げられる。
【００８７】
トップコート層配合物
画像形成性要素は、例えば国際公開第９９／０６８９０号（Ｐａｐｐａｓ他）に記載されているように、画像形成性層に適用された又は画像形成性層の上に配設されたオーバーコート又はトップコート層（例えば酸素不透過性トップコート）として従来知られているものを含んでもよい。かかるトップコート層は、例えばポリ（ビニルアルコール）、ポリ（ビニルピロリドン）、ポリ（エチレンイミン）、ポリ（ビニルイミダゾール）や、ビニルピロリドン、エチレンイミン及びビニルイミダゾールのうちの２種以上から得られるコポリマー、かかるポリマーの混合物などのポリマーから選ばれる１種又は２種以上の水溶性ポリマーバインダーを含み、一般的に、少なくとも０．１ｇ／ｍ2かつ２ｇ／ｍ2以下（典型的には０．１〜０．５ｇ／ｍ2）の乾燥コーティング量を有し、このうち、水溶性ポリマーは、トップコートの乾燥質量の少なくとも５０％かつ９８％以下を構成する。トップコート層のポリマーバインダーは、米国特許第３，４５８，３１１号明細書（Ａｌｌｅｓ）、米国特許第４，０７２，５２７号明細書（Ｆａｎｎｉ）及び米国特許第４，０７２，５２８号明細書（Ｂｒａｔｔ）、並びに欧州特許出願公開第２７５，１４７Ａ２号明細書（Ｗａｄａ他）、欧州特許出願公開第４０３，０９６Ａ２号明細書（Ａｌｉ他）、欧州特許出願公開第３５４，４７５Ａ２号明細書（Ｚｅｒｔａｎｉ他）、欧州特許出願公開第４６５，０３４Ａ２号明細書（Ｕｅｄａ他）及び欧州特許出願公開第３５２，６３０Ａ２号明細書（Ｚｅｒｔａｎｉ他）にも記載されている。
【００８８】
トップコート層は、画像形成赤外線への曝露によって色を変えることのできる組成物も含む。この組成物は、様々な成分配合で構成することができる。一実施態様において、当該組成物は、（１）赤外線吸収性化合物、（２）この赤外線吸収性化合物の存在下で、画像形成赤外線に応答して酸を生成する化合物、及び、必要に応じて、（３）酸の存在下で変色をもたらす１又は２種以上の化合物を含む。実施態様によっては、成分（１）〜（３）は同じであるが、他の実施態様では、それらは異なる。後者の実施態様において、成分（３）は、スピロラクトン又はスピロラクタム着色剤前駆体であることができる。かかる化合物は、一般的に、酸の存在により環が開いて着色した化学種をもたらすまで、無色であるか又は淡く着色している。
【００８９】
例えば、有用なスピロラクトン及びスピロラクタム着色剤前駆体としては、下記構造（ＣＦ）：
【００９０】
【化４】
2011527646.tif 000005
【００９１】
により表される化合物が挙げられる。ここで、Ｘは−Ｏ−又は−ＮＨ−であり、Ｒ5及びＲ6は一緒になって炭素環式又は複素環式縮合環を形成している。炭素環式縮合環は飽和又は不飽和のものであることができ、典型的には炭素原子数が５〜１０である大きさのものである。典型的には、６員ベンゼン縮合環が存在する。これらの環は置換されたものであっても、置換されていないものであってもよい。
【００９２】
Ｒ7及びＲ8は、独立に、置換又は非置換の炭素環式基であり、当該基は飽和（アリール基）又は不飽和（シクロアルキル基）である。典型的には、これらは置換又は非置換の環内に６又は１０個の炭素原子を有する置換又は非置換のアリール基（例えばピロール環及びインドール環）である。代わりに、Ｒ7及びＲ8とが一緒になって、先に定義したような置換又は非置換の炭素環式又は複素環式環を形成していてもよい。
【００９３】
より有用な着色剤前駆体は下記構造（ＣＦ−１）：
【００９４】
【化５】
2011527646.tif 000006
【００９５】
（式中、Ｙは窒素原子又はメチン基であり、Ｒ7及びＲ8は上記のとおりである）
により表すことができる。Ｙがメチン基である化合物が特に有用である。
【００９６】
有用な着色剤前駆体としては、クリスタル・バイオレット・ラクトン（Ｃｒｙｓｔａｌ  Ｖｉｏｌｅｔ  Ｌａｃｔｏｎｅ）、マラカイト・グリーン・ラクトン（Ｍａｌａｃｈｉｔｅ  Ｇｒｅｅｎ  Ｌａｃｔｏｎｅ）、３−（Ｎ，Ｎ−ジエチルアミノ）−６−クロロ−７−（β−エトキシエチルアミノ）フルオラン、３−（Ｎ，Ｎ，Ｎ−トリエチルアミノ）−６−メチル−７−アニリノフルオラン、３−（Ｎ，Ｎ−ジエチルアミノ）−７−クロロ−７−ｏ−クロロフルオラン、２−（Ｎ−フェニル−Ｎ−メチルアミノ）−６−（Ｎ−ｐ−トリル−Ｎ−エチル）アミノフルオラン、２−アニリノ−３−メチル−６−（Ｎ−エチル−ｐ−トルイジノ）フルオラン、３，６−ジメトキシフルオラン、３−（Ｎ，Ｎ−ジエチルアミノ）−５−メチル−７−（Ｎ，Ｎ−ジベンジルアミノ）フルオラン、３−（Ｎ−シクロヘキシル−Ｎ−メチルアミノ）−６−メチル−７−アニリノフルオラン、３−（Ｎ，Ｎ−ジエチルアミノ）−６−メチル−７−アニリノフルオラン、３−（Ｎ，Ｎ−ジエチルアミノ）−６−メチル−７−キシリジノフルオラン、３−（Ｎ，Ｎ−ジエチルアミノ）−６−メチル−７−クロロフルオラン、３−（Ｎ，Ｎ−ジエチルアミノ）−６−メトキシ−７−クロロフルオラン、３−（Ｎ，Ｎ−ジエチルアミノ）−７−（４−クロロアニリノ）フルオラン、３−（Ｎ，Ｎ−ジエチルアミノ）−７−クロロフルオラン、３−（Ｎ，Ｎ−ジエチルアミノ）−７−ベンジルアミノフルオラン、３−（Ｎ，Ｎ−ジエチルアミノ）−７，８−ベンゾフルオラン、３−（Ｎ，Ｎ−ジブチルアミノ）−６−メチル−７−アニリノフルオラン、３−（Ｎ，Ｎ−ジブチルアミノ）−６−メチル−７−キシリジノフルオラン、３−ピペリジノ−６−メチル−７−アニリノフルオラン、３−ピロリジノ−６−メチル−７−アニリノフルオラン、３，３−ビス（１−エチル−２−メチルインドール−３−イル）フタリド、３，３−ビス（（１−ｎ−ブチル−２−メチルインドール−３−イル）フタリド、３，３−ビス（ｐ−ジメチルアミノフェニル）−６−ジメチルアミノフタリド、３−（４−ジエチルアミノ−２−エトキシフェニル）−３−（１−エチル−２−メチルインドール−３−イル）−４−アザフタリド、及び３−（４−ジエチルアミノフェニル）−３−（１−エチル−２−メチルインドール−３−イル）フタリドが挙げられるが、これらに限定されない。
【００９７】
【表１】
2011527646.tif 000007
【００９８】
上記の着色剤前駆体は、トップコート層の総乾燥質量を基準にして、少なくとも１質量％かつ１０質量％以下、典型的には３〜６質量％の量でトップコート層中に存在することができる。
【００９９】
多くの実施態様において、成分（１）は、下記構造（ＣＨＲＯＭＯＰＨＯＲＥ）により表されるシアニン染料発色団を含む赤外線吸収性シアニン染料（「ＩＲ染料」）である：
【０１００】
【化６】
2011527646.tif 000008
【０１０１】
ここで、Ｗは−Ｎ（Ｑ1）（Ｑ2）又はＣｌである。Ｑ1及びＱ2は独立に置換又は非置換芳香族炭素環式基、例えば置換又は非置換フェニル又はナフチル基である。
【０１０２】
Ａ及びＡ’は独立に−Ｓ−、−Ｏ−、−ＮＨ−、−ＣＨ2−又は−ＣＲ’Ｒ”−基であり、ここで、Ｒ’及びＲ”は独立に置換又は非置換の炭素原子数１〜８のアルキル基（例えばメチル基、エチル基、イソプロピル基、ｔ−ブチル基、ｎ−ヘキシル基、ベンジル基及びｎ−オクチル基）である。さらに、Ｒ’及びＲ”は一緒になって置換又は非置換環状基（環内原子数が５又は６である置換又は非置換の炭素環式又は複素環式基）を形成していてもよい。例えば、Ｒ’及びＲ”は独立に置換又は非置換の炭素原子数１〜４のアルキル基であることができる。幾つかの実施態様において、Ａ及びＡ’が両方とも−Ｃ（ＣＨ3）2−である。
【０１０３】
Ｚは、置換又は非置換の５員乃至７員炭素環式環、典型的には５員炭素環式環を与えるのに必要なさらなる炭素原子群を表す。
【０１０４】
Ｚ1 及びＺ2 は、独立に、置換又は非置換ベンゾ又はナフト縮合環である。これらの環は、１又は２個以上の置換基、例えば置換又は非置換アルキル、アリール及びアルコキシ基、あるいはニトロ、シアノ、トリフルオロメチル、アシル、ハロ、スルホノ、カルボキシ又はスルホネート基を有してよい。ほとんどの実施態様において、Ｚ1 及びＺ2 は、両方とも非置換ベンゾ縮合環である。
【０１０５】
Ｒ1’及びＲ2’は、独立に、置換又は非置換の炭素原子数１〜１２のアルキル基（例えば置換又は非置換メチル、エチル、イソプロピル、ｔ−ブチル、ベンジル、ｎ−ヘキシル、デシル及びドデシル基など）、置換又は非置換の環内炭素原子数が５〜１０であるシクロアルキル基（例えば置換又は非置換シクロペンチル及びシクロヘキシル基など）、あるいは置換又は非置換の芳香環内炭素原子数が６又は１０であるアリール基（例えばフェニル、ナフチル、３−メチルフェニル、及び４−メトキシフェニル基など）である。よりありがちなのは、Ｒ1’及びＲ2’が、独立に、置換又は非置換の炭素原子数１〜４のアルキル基である。
【０１０６】
このシアニン染料発色団は、一般的に、１又は２個以上の水可溶化基（ｗａｔｅｒ−ｓｏｌｕｂｉｌｉｚｉｎｇ  ｇｒｏｕｐｓ）、例えばカルボキシ（カルボキシレート）、スルホ（スルホネート）及びヒドロキシ基を有する。カルボキシ及びスルホ基が最も一般的である。幾つかの実施態様において、少なくとも３個の水可溶化基が存在する。当該水可溶化基は、複素環式環上に、又は置換基の一部として、分子中のどこかに存在することができる。例えば、Ｚ1 、Ｚ2 、Ｒ1’及びＲ2’基のうちの１又は２つ以上が１又は２個以上のカルボキシ又はスルホ基を含んでよい。
【０１０７】
従って、多くの実施態様において、Ｗは−Ｎ（Ｑ1）（Ｑ2）であり、ここで、Ｑ1及びＱ2は同じ又は異なる置換又は非置換フェニル基であり、Ａ及びＡ’は独立に−Ｓ−、−Ｏ−又は−ＣＲ’Ｒ”基であり、ここで、Ｒ’及びＲ”は独立に置換又は非置換のアルキル基であり、Ｚ1 及びＺ2 は、それぞれ、置換又は非置換ナフト縮合環であり、Ｚは５員炭素環式環を完成するのに必要な原子群を表し、Ｒ1’及びＲ2’は、独立に、置換又は非置換の炭素原子数１〜４のアルキル基を表し、ただし、Ｚ1 、Ｚ2 、Ｒ1’及びＲ2’基のうちの１又は２つ以上が１又は２個以上のカルボキシ又はスルホ基を含む。
【０１０８】
本明細書に記載のシアニン染料発色団はいかなる適切なカチオンと会合していてもよい。
【０１０９】
シアニン染料は、一般的に、トップコート層の総乾燥質量を基準にして１〜１２質量％、典型的には２〜８質量％の量でトップコート層中に存在する。これらの化合物は、周知の出発物質及び方法を使用して容易に調製できる。トップコート層において有用なシアニン染料の代表例は、下記実施例に記載のＩＲ染料Ａ〜Ｄである。
【０１１０】
赤外線への露光中に酸を生成する化合物（「酸生成剤」）はイオン性又は非イオン性であることができる。トップコート層配合物中に可溶であり、かつ、かかる条件で酸を発生することのできるいかなる化合物も有用である。一般的には、当該化合物は、熱により開始される分解によりブレンステッド酸を形成する化合物である。
【０１１１】
非イオン性の酸生成剤としては、例えば、１〜３個のＣＸ3基（Ｘはブロモ又はクロロである）により置換されたｓ−トリアジンであるハロアルキル置換ｓ−トリアジンが挙げられる。かかる化合物の例としては、２−フェニル−４，６−ビス（トリクロロメチル）−ｓ−トリアジン、２，４，６−トリス（トリクロロメチル）−ｓ−トリアジン、２−メチル−４，６−ビス（トリクロロメチル）−ｓ−トリアジン、２−スチリル−４，６−ビス（トリクロロメチル）−ｓ−トリアジン、２−（ｐ−メトキシスチリル）−４，６−ビス（トリクロロメチル）−ｓ−トリアジン、２−（４−メトキシ−ナフト−１−イル）−４，６−ビス−トリクロロメチル−ｓ−トリアジン、２−（４−エトキシ−ナフト−１−イル）−４，６−ビス−トリクロロメチル−ｓ−トリアジン及び２−［４−（２−エトキシエチル）−ナフト−１−イル］−４，６−ビス−トリクロロメチル−ｓ−トリアジンが挙げられるが、これらに限定されない。有用な水溶性ハロアルキル置換ｓ−トリアジンの例は米国特許第６，０１０，８２１号明細書（Ｓｍｉｔｈ他）に記載されており、第６及び７欄に示されている一般構造を有する。別の有用な例は、欧州特許第１，０７５，９４２号明細書に記載されている水溶性トリアジン開始剤Ａ（Ｗａｔｅｒ−Ｓｏｌｕｂｌｅ  Ｔｒｉａｚｉｎｅ  Ｉｎｉｔｉａｔｏｒ  Ａ）であり、段落［００９８］に示されている構造を有する。
【０１１２】
イオン性酸生成剤としては、例えば、オニウムカチオンがヨードニウム、スルホニウム、ホスホニウム、オキシスルホキソニウム、オキシスルホニウム、スルホキソニウム、アンモニウム、ジアゾニウム、セレノニウム又はアルソニウムであり、アニオンがクロリド、ブロミド又は非求核性アニオン、例えばテトラフルオロボレート、ヘキサフルオロホスフェート、ヘキサフルオロアルセネート、ヘキサフルオロアンチモネート、トリフラート、テトラキス（ペンタフルオロ−フェニル）ボレート、ペンタフルオロエチルスルホネート、ｐ−メチル−ベンジルスルホネート、エチルスルホネート、トリフルオロメチルアセテート及びペンタフルオロエチルアセテートであるオニウム塩が挙げられる。典型的なオニウム塩としては、例えば、ジフェニルヨードニウムクロリド、ジフェニルヨードニウムヘキサフルオロホスフェート、４，４’−ジクミルヨードニウムクロリド、４，４’−ジクミルヨードニウムヘキサフルオロホスフェート、Ｎ−メトキシ−α−ピコリニウム−ｐ−トルエンスルホネート、４−メトキシベンゼン−ジアゾニウムテトラフルオロボレート、４，４’−ビス−ドデシルフェニルヨードニウム−ヘキサフルオロホスフェート、２−シアノエチル−トリフェニルホスホニウムクロリド、トリフェニルスルホニウムヘキサフルオロアンチモネート、トリフェニルスルホニウムテトラフルオロボレート、２−メトキシ−４−アミノフェニルジアゾニウムヘキサフルオロホスフェート、フェノキシフェニルジアゾニウムヘキサフルオロアンチモネート及びアニリノフェニルジアゾニウムヘキサフルオロアンチモネートが挙げられる。
【０１１３】
酸生成化合物は、一般的に、トップコート層配合物中に、当該配合物の総固形分を基準にして、２〜２５質量％、典型的には５〜２２質量％の量で存在する。
【０１１４】
画像形成性層へのさらなる添加剤としては、カラー現像剤又は酸性化合物が挙げられる。カラー現像剤としては、我々は、米国特許出願第２００５／０１７０２８２号明細書（Ｉｎｎｏ他）に記載されているような、単量体フェノール系化合物、有機酸又はそれらの金属塩、オキシ安息香酸エステル、酸クレイ（ａｃｉｄ  ｃｌａｙｓ）その他の化合物を包含することを意図する。フェノール系化合物の具体例としては、２，４−ジヒドロキシベンゾフェノン、４，４’−イソプロピリデン−ジフェノール（ビスフェノールＡ）、ｐ−ｔ−ブチルフェノール、２，４−ジニトロフェノール、３，４−ジクロロフェノール、４，４’−メチレン−ビス（２，６’−ジ−ｔ−ブチルフェノール）、ｐ−フェニルフェノール、１，１−ビス（４−ヒドロキシフェニル）シクロヘキサン、１，１−ビス（４−ヒドロキシフェニル）−２−エチルヘキセン、２，２−ビス（４−ヒドロキシフェニル）ブタン、２，２’−メチレンビス（４−ｔ−ブチルフェノール）、２，２’−メチレンビス（α−フェニル−ｐ−クレゾール）チオジフェノール、４，４’−チオビス（６−ｔ−ブチル−ｍ−クレゾール）スルホニルジフェノール、ｐ−ブチルフェノール−ホルマリン縮合物、及びｐ−フェニルフェノール−ホルマリン縮合物が挙げられるが、これらに限定されない。有用な有機酸又はそれらの塩の例としては、フタル酸、フタル酸無水物、マレイン酸、安息香酸、没食子酸、ｏ−トルイル酸、ｐ−トルイル酸、サリチル酸、３−ｔ−ブチルサリチル酸、３，５−ジ−ｔ−ブチルサリチル酸、５−α−メチルベンジルサリチル酸、３，５−ビス（α−メチルベンジル）サリチル酸、３−ｔ−オクチルサリチル酸、及びそれらの亜鉛、鉛、アルミニウム、マグネシウム及びニッケル塩が挙げられるが、これらに限定されない、オキシ安息香酸エステルの例としては、ｐ−オキシ安息香酸エチル、ｐ−オキシ安息香酸ブチル、ｐ−オキシ安息香酸ヘプチル、及びｐ−オキシ安息香酸ベンジルが挙げられるが、これらに限定されない。かかるカラー現像剤は、トップコート層の総乾燥質量を基準にして０．５〜５質量％の量で存在することができる。
【０１１５】
画像形成性要素
上記のとおりの輻射線感受性組成物を適切な基材に適切に適用して画像形成性層を形成し、次にトップコート層配合物を適切に適用することによって、画像形成性要素を形成できる。この基材は、親水性を高めるために輻射線感受性組成物を適用するのに先立って、以下に記載するように様々な方法で処理又はコーティングすることができる。典型的には、上記輻射線感受性組成物を含む画像形成性層が１つだけ存在する。
【０１１６】
基材は、一般的に、親水性表面を有するか、又は画像形成側の適用された画像形成性層組成物よりも高い親水性を有する表面を少なくとも有する。基材は支持体を含み、その支持体は、平版印刷版などの画像形成性要素を製造するため通常使用されているいかなるポリマー又は金属支持体材料から構成されたものであってもよい。支持体は、通常、シート、フィルム又は箔（又はウェブ）の形態にあり、色記録がフルカラー画像を記録するように使用条件下で、丈夫で、安定であり、可撓性で、かつ、寸法変化に対する抵抗性を有する。典型的には、支持体は、ポリマーフィルム（例えば、ポリエステル、ポリエチレン、ポリカーボネート、セルロースエステルポリマー及びポリスチレンのフィルムなど）、ガラス、セラミック類、金属シートもしくは箔、又は剛性紙（樹脂コート紙及び金属化紙など）、又はこれら材料のいずれかの積層体（例えば、ポリエステルフィルム上にアルミニウム箔を積層したもの）などのいかなる自立性材料でもよい。金属支持体としては、アルミニウム、銅、亜鉛、チタン及びこれらの合金のシート又は箔が挙げられる。
【０１１７】
ポリマーフィルム支持体の場合には、片方又は両方のフラットな表面を、親水性を高めるために「下引き」層で改質することができ、また紙支持体の場合には、平坦性を高めるために同様に被覆することができる。下引き層材料の例としては、アルコキシシラン、アミノ−プロピルトリエトキシシラン、グリシジオキシプロピル−トリエトキシシラン、及びエポキシ官能ポリマー、並びにハロゲン化銀写真フィルムにおいて使用される従来の親水性下引き材料（例えばゼラチン及び他の天然に産出する及び合成の親水性コロイド及びビニルポリマー、例えば塩化ビニリデンコポリマーなど）が挙げられるが、これらに限定されない。
【０１１８】
１つの有用な基材は、アルミニウム支持体で構成されたものであり、このアルミニウム支持体は、物理的（機械的）砂目立て、電気化学的砂目立て、又は化学的砂目立てなどの当該技術分野で知られている方法を用いて処理され、通常はこの後に酸陽極酸化処理される。アルミニウム支持体は、物理的又は電気化学的に粗面化することができ、次いで、リン酸又は硫酸とコンベンショナルな手順を用いて陽極酸化される。有用な基材は、電気化学的に砂目立てされ、リン酸により陽極酸化されたアルミニウム支持体であり、平版印刷のための親水性表面を提供するアルミニウム支持体である。
【０１１９】
アルミニウム支持体の硫酸陽極酸化は、一般的に、その表面上に１．５〜５ｇ／ｍ2、より典型的には３〜４．３ｇ／ｍ2の酸化物量（被覆量）をもたらす。リン酸陽極酸化は、一般的に、その表面上に１．５〜５ｇ／ｍ2、より典型的には１〜３ｇ／ｍ2の酸化物量をもたらす。
【０１２０】
例えばシリケート、デキストリン、フッ化カルシウムジルコニウム、ヘキサフルオロケイ酸、ポリ（ビニルホスホン酸）（ＰＶＰＡ）、ビニルホスホン酸コポリマー、ポリ［（メタ）アクリル酸］、ポリ（アクリル酸）、又はアクリル酸コポリマーでアルミニウム支持体を処理して親水性を高めることにより中間層を形成することができる。さらに、アルミニウム支持体は、ホスフェート溶液により処理されてもよく、ホスフェート溶液がさらに無機フッ化物（ＰＦ）を含んでもよい。アルミニウム支持体は、表面の親水性を高める周知の方法を使用して、電気化学的に砂目立てされ、リン酸陽極酸化され、ポリ（アクリル酸）により処理される。
【０１２１】
基材の厚さは様々な値を取り得るが、印刷に由来する摩耗に耐えるのに十分な厚さを有し、しかも印刷版の周りに巻き付けるのに十分に薄くあるべきである。かかる態様としては、厚さが少なくとも１００μｍで、かつ、７００μｍ以下の処理されたアルミニウム箔が挙げられる。
【０１２２】
基材の裏側（非画像形成側）には、画像形成性要素の取り扱い及び「感触」を改善するために、静電防止剤及び／又はスリップ層又は艶消し層をコーティングすることができる。
【０１２３】
基材は、輻射線感受性組成物が上に適用された円筒状表面であってもよく、ひいては印刷機の一体部分であってもよい。かかる画像形成シリンダーの使用は、例えば米国特許第５，７１３，２８７号明細書（Ｇｅｌｂａｒｔ）に記載されている。
【０１２４】
輻射線感受性組成物は、任意の適切な装置及び方法、例えばスピンコーティング、ナイフコーティング、グラビアコーティング、ダイコーティング、スロットコーティング、バーコーティング、ワイヤロッドコーティング、ローラーコーティング又は押出ホッパーコーティングなどを使用して、コーティング液中の溶液又は分散体として基材に適用できる。組成物は、適切な基材（例えば印刷機上印刷シリンダー（ｏｎ−ｐｒｅｓｓ  ｐｒｉｎｔｉｎｇ  ｃｙｌｉｎｄｅｒ））上に吹き付けることによっても適用できる。典型的には、輻射線感受性組成物を適用し乾燥させて画像形成性層を形成し、その層にトップコート層配合物を適用する。
【０１２５】
かかる製造法の例は、遊離基重合性成分、一次ポリマーバインダー、開始剤組成物、赤外線吸収性化合物、及び輻射線感受性組成物の任意の他の成分を、適切な有機溶剤又はそれらの混合物［例えばメチルエチルケトン（２−ブタノン）、メタノール、エタノール、１−メトキシ−２−プロパノール、ｉｓｏ−プロピルアルコール、アセトン、γ−ブチロラクトン、ｎ−プロパノール、テトラヒドロフラン、及び当業界でよく知られている他のもの、並びにこれらの混合物など］の中で混合し、得られた溶液を基材に適用し、適切な乾燥条件下で蒸発により溶剤を除去することである。いくつかの代表的なコーティング溶剤及び代表的な画像形成性層配合物は下記実施例に記載する。適切な乾燥後、画像形成性層のコーティング質量は一般的には、少なくとも０．１ｇ／ｍ2かつ５ｇ／ｍ2以下、あるいは少なくとも０．５ｇ／ｍ2かつ３．５ｇ／ｍ2以下である。
【０１２６】
現像性を高めるために、又は熱絶縁層として機能するように、画像形成性層の下方に層が存在してもよい。下層は、現像液中に可溶性であるか又は少なくとも分散性であるべきであり、典型的には比較的低い熱伝導係数を有する。
【０１２７】
トップコート層配合物は、上記の所望の成分を適切な溶剤又は溶剤混合物中に溶解させることにより調製し適用することができる。溶剤としては、水、又は、水と１５質量％以下の量のイソプロパノール、メタノールもしくは他のアルコールもしくはケトンのうちの１種以上との組み合わせが挙げられるが、これらに限定されない。塗布性を高めるために界面活性剤を含めてもよい。
【０１２８】
各層組成物の溶融混合物から従来の押出コーティング法により様々な層を適用することができる。典型的には、かかる溶融混合物は揮発性有機溶剤を含まない。
【０１２９】
他の配合物をコーティングする前に溶剤を除去するために、各種の層配合物の適用の間に中間乾燥工程を用いることができる。従来の時間及び温度での乾燥工程は、各種の層の混合を防止することにも役立つ。
【０１３０】
基材上に各種の層を適用し乾燥したら、本明細書に援用する米国特許第７，１７５，９６９号明細書（上記）に記載されているように、画像形成性要素への又は画像形成性要素からの水分の移行を実質的に妨げる不透水性材料中に画像形成性層を封じることができる。
【０１３１】
画像形成条件
使用中、画像形成性要素は、７００〜１５００ｎｍの波長で、輻射線感受性組成物中に存在する輻射線吸収性化合物に応じて、画像形成又は露光のための近赤外線又は赤外線の適切な供給源に暴露される。例えば、画像形成は、例えば、少なくとも７００ｎｍかつ１４００ｎｍ以下、典型的には少なくとも７５０ｎｍかつ１２５０ｎｍの波長で、赤外線レーザーからの画像形成又は露光輻射線を使用して行うことができる。必要に応じて、同じ時間で、複数の波長で画像形成輻射線を使用して画像形成を行うことができる。
【０１３２】
画像形成性要素を露光するために使用されるレーザーは、ダイオードレーザーシステムの信頼性及び低メンテナンスのために、通常、ダイオードレーザーであるが、他のレーザー、例えば気体又は固体レーザーも使用できる。レーザー画像形成のための出力、強度及び露光時間の組み合わせは、当業者は容易に分かるであろう。現在のところ、商業的に利用可能なイメージセッターにおいて使用される高性能レーザー又はレーザーダイオードは、少なくとも８００ｎｍかつ８５０ｎｍ以下、又は少なくとも１０６０ｎｍかつ１１２０ｎｍの波長の赤外線を放出する。
【０１３３】
画像形成装置は、単にプレートセッターとして機能することができるか、あるいは、平版印刷機内に直接組み込まれていてもよい。後者の場合、印刷は、画像形成及び現像の直後に開始することができ、これにより印刷機設定時間をかなり短縮することができる。画像形成装置は、画像形成性部材をドラムの内側又は外側の円筒面に装着した状態で、フラットベッド記録器として、又はドラム記録器として構成することができる。有用な画像形成装置の一例は、波長８３０ｎｍの近赤外線を放出するレーザーダイオードを含む、Ｅａｓｔｍａｎ  Ｋｏｄａｋ  Ｃｏｍｐａｎｙ（カナダ国ブリティッシュコロンビア州バーナビー所在）から入手可能な複数の型式のＫｏｄａｋ（登録商標）Ｔｒｅｎｄｓｅｔｔｅｒプレートセッターとして入手することができる。他の適切な画像形成源としては、波長１０６４ｎｍで作動するＣｒｅｓｃｅｎｔ  ４２Ｔプレートセッター（イリノイ州シカゴ所在のＧｅｒｂｅｒ  Ｓｃｉｅｎｔｉｆｉｃから入手可能）、及びＳｃｒｅｅｎ  ＰｌａｔｅＲｉｔｅ  ４３００シリーズ又は８６００シリーズのプレートセッター（イリノイ州シカゴ所在のＳｃｒｅｅｎから入手可能）が挙げられる。さらなる有用な輻射線源としては、要素が印刷版胴に取り付けられている間に要素に画像を形成するために使用することができるダイレクト画像形成印刷機が挙げられる。好適なダイレクト画像形成印刷機の例としては、Ｈｅｉｄｅｌｂｅｒｇ  ＳＭ７４−ＤＩ印刷機（オハイオ州デイトン所在のＨｅｉｄｅｌｂｅｒｇから入手可能）が挙げられる。
【０１３４】
赤外線による画像形成は、一般的に、画像形成性層の感度に依存して、少なくとも３０ｍＪ／ｃｍ2かつ５００ｍＪ／ｃｍ2以下、典型的には少なくとも５０ｍＪ／ｃｍ2かつ３００ｍＪ／ｃｍ2以下の画像形成エネルギーで行うことができる。
【０１３５】
本発明の実施においてはレーザー画像形成が好ましいが、熱エネルギーを像様に提供する任意の他の手段によって画像形成を行うこともできる。例えば米国特許第５，４８８，０２５号明細書（Ｍａｒｔｉｎ他）に記載された「サーマル印刷」として知られているものにおいて熱抵抗ヘッド（サーマル印刷ヘッド）を使用して画像形成を達成することができる。サーマル印刷ヘッドは、商業的に利用可能である（例えばＦｕｊｉｔｓｕ  Ｔｈｅｒｍａｌ  Ｈｅａｄ  ＦＴＰ−０４０  ＭＣＳ００１、及びＴＤＫ  Ｔｈｅｒｍａｌ  Ｈｅａｄ  Ｆ４１５  ＨＨ７−１０８９）。
【０１３６】
現像及び印刷
画像形成後で処理前に露光後ベーキング工程有り又は無しで、画像形成された要素を、以下により詳しく記載するように「印刷機上（ｏｎ−ｐｒｅｓｓ）」で現像することができる。ほとんどの実施態様において、露光後のベーキング工程は省かれる。印刷機上現像は、従来の処理装置で典型的に使用されるアルカリ性現像液の使用をなくす。画像形成された要素を印刷機に取り付け、画像形成性層中の非露光領域を、適切な湿し水、平版印刷インク、又はその両方によって、印刷時における初期印刷物を作製する時に除去する。水性湿し水の典型的な成分としては、ｐＨ緩衝剤、減感剤、界面活性剤及び湿潤剤、保湿剤、低沸点溶剤、殺生物剤、消泡剤及び金属イオン封鎖剤が挙げられる。湿し水の代表例は、Ｖａｒｎ  Ｌｉｔｈｏ  Ｅｔｃｈ  １４２Ｗ  ＋  Ｖａｒｎ  ＰＡＲ（アルコール代替物）（イリノイ州アディソン所在のＶａｒｎ  Ｉｎｔｅｒｎａｔｉｏｎａｌから入手可能）である。
【０１３７】
画像形成工程及び現像工程により露出して親水性表面である非画像形成領域が湿し水を取り込み、画像形成された層の画像形成（除去されなかった）領域がインクを取り込む。インクは、次いで、適切な受容性材料（例えば、布、紙、金属、ガラス又はプラスチック）に転写され、その上に画像の所望の刷りを提供する。必要に応じて、画像形成された部材から受容性材料へインクを転写するために、中間「ブランケット」ローラーを使用することができる。画像形成された部材は、必要に応じて、コンベンショナルなクリーニング手段を使用して、刷りの間にクリーニングすることができる。
以下の例は本発明の実施を具体的に説明するものであるが、いかなる場合であっても本発明を限定しようとするものではない。
【実施例】
【０１３８】
特に断らない限り、例に用いられた化学成分は、例えば、Ａｌｄｒｉｃｈ  Ｃｈｅｍｉｃａｌ  Ｃｏｍｐａｎｙ（ウィスコンシン州ミルウォーキー）等の１つ又は２つ以上の商業的供給源から得ることができるものである。
例で用いた成分及び物質並びに評価に用いた分析法は、以下のとおりである。
ＢＬＯはγ−ブチロラクトンを表す。
ＦｌｕｏｒＮ（登録商標）２９００は、Ｃｙｔｏｎｉｘ  Ｃｏｒｐｏｒａｔｉｏｎ（メリーランド州ベルツビル）から入手したフルオロ界面活性剤である。
ＩＢ０５は、ビス（４−ｔ−ブチルフェニル）ヨードニウムテトラフェニルボレートを表す。
ＩＰＡはｉｓｏ−プロピルアルコールを表す。
ＩＲ染料Ａ〜Ｄは下記の構造を有する：
【０１３９】
【化７】
2011527646.tif 000009
【０１４０】
【化８】
2011527646.tif 000010
【０１４１】
Ｍａｓｕｒｆ（登録商標）ＦＳ−１５２０は、Ｍａｓｏｎ  Ｃｈｅｍｉｃａｌ  Ｃｏｍｐａｎｙ（イリノイ州アーリントンハイツ）から入手したフルオロ脂肪族ベタイン界面活性剤である。
ＭＥＫはメチルエチルケトンを表す。
ＮＫエステルＡ−ＤＰＨは、Ｋｏｗａ  Ａｍｅｒｉｃａｎ（ニューヨーク州ニューヨーク）から入手したジペンタエリトリトールヘキサアクリレートである。
ＰＧＭＥは１−メトキシ−２−プロパノールを表す。
Ｐｈｏｓｍｅｒ  ＰＥは、Ｕｎｉ−Ｃｈｅｍｉｃａｌ  Ｃｏ．Ｌｔｄ．（日本国）から入手した、４〜５個のエトキシ基を有するエチレングリコールメタクリレートホスフェートである。
ポリマーＡは、１０／７０／２０質量％のポリエチレングリコールメチルエーテルメタクリレート／アクリロニトリル／スチレンのコポリマーエマルジョン／分散体（２５％）である。
ＰＶＡ４０５はＫｕｒａｒａｙ（日本国）から入手した加水分解度８１％のポリ（ビニルアルコール）である。
ＰＶＡ４８８はＫｕｒａｒａｙ（日本国）から入手した加水分解度８８％のポリ（ビニルアルコール）である。
Ｒ−ｇｅｎ  １１３０は、Ｃｈｉｔｅｃ  Ｔｅｃｈｎｏｌｏｇｙ  Ｃｏ．，Ｌｔｄ．（台湾）から入手したビストリルヨードニウムヘキサフルオロホスフェートである。
Ｓ０９３０は、ＦＥＷ  Ｃｈｅｍｉｃａｌｓ  ＧｍｂＨ（ドイツ国）から入手したＩＲ染料であり、下記式により表される。
【０１４２】
【化９】
2011527646.tif 000011
【０１４３】
Ｓａｒｔｏｍｅｒ  ＳＲ  ３９９はＳａｒｔｏｍｅｒ  Ｃｏｍｐａｎｙ，Ｉｎｃ．から入手したジペンタエリトリトールペンタアクリレートである。
Ｖａｒｎ  Ｌｉｔｈｏ  Ｅｔｃｈ  １４２Ｗ湿し水は、Ｖａｒｎ  Ｉｎｔｅｒｎａｔｉｏｎａｌ（イリノイ州アディソン）から入手した。
Ｖａｒｎ  ＰＡＲアルコール代替物は、Ｖａｒｎ  Ｉｎｔｅｒｎａｔｉｏｎａｌから入手した。
例で使用した「ＤＨ試験」は、４８℃で５日間行った乾燥−熱加速エージング試験である。
「ＲＨ試験」は、３８℃及び相対湿度８５％で５日間行った高湿度加速エージング試験である。
「プリントアウト」は、画像形成性要素の画像形成領域の光学濃度から画像形成性要素の非画像形成領域の光学濃度を差し引いたものに等しい。光学濃度は、シアンフィルターを使用してＧｒｅｔａｇ濃度計（Ｄ１９６、スイス国レジェンスドルフ）により測定した。０．０４以下のプリントアウトは不十分であると見なし、０．０５〜０．０６のプリントアウトは良好と評価し、０．０７以上のプリントアウトは強い（ｓｔｒｏｎｇ）と見なした。
【０１４４】
発明例１：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、０．９ｇ／ｍ２の乾燥コーティング量がもたらされた。
得られた画像形成性層の上に、０．２０ｇのＩＲ染料Ｃ、０．６ｇのジフェニルヨードニウムクロリド（ＤＰＩＣ）、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１４５】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０７の強いプリントアウトを示した。
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して１５刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。上記の５日間の「ＤＨ」及び「ＲＨ」試験後、この画像形成性要素を２５枚及び５０枚でそれぞれ現像した。
【０１４６】
発明例２：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、約０．９ｇ／ｍ2の乾燥コーティング量がもたらされた。
得られた画像形成性層の上に、０．４０ｇのＩＲ染料Ｃ、０．６ｇのジフェニルヨードニウムクロリド（ＤＰＩＣ）、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１４７】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０８の強いプリントアウトを示した。
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して１５刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。上記の５日間の「ＤＨ」及び「ＲＨ」試験後、この画像形成性要素を５０枚及び５０枚でそれぞれ現像した。
【０１４８】
発明例３：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、約０．９ｇ／ｍ2の乾燥コーティング量がもたらされた。
得られた画像形成性層の上に、０．２０ｇのＩＲ染料Ｃ、１．２ｇのジフェニルヨードニウムクロリド（ＤＰＩＣ）、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１４９】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０８の強いプリントアウトを示した。
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して１５刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。上記の５日間の「ＤＨ」及び「ＲＨ」試験後、この画像形成性要素を５０枚及び１００枚でそれぞれ現像した。
【０１５０】
発明例４：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、約０．９ｇ／ｍ2の乾燥コーティング量がもたらされた。
得られた画像形成性層の上に、０．２０ｇのＩＲ染料Ａ、０．６ｇのジフェニルヨードニウムクロリド（ＤＰＩＣ）、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１５１】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０５の強いプリントアウトを示した。
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して１５刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。上記の５日間の「ＤＨ」及び「ＲＨ」試験後、この画像形成性要素を２５枚及び５０枚でそれぞれ現像した。
【０１５２】
発明例５：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、約０．９ｇ／ｍ2の乾燥コーティング量がもたらされた。
得られた画像形成性層の上に、０．２０ｇのＩＲ染料Ｂ、０．６ｇのＲ−ｇｅｎ  １１３０、４ｇのＰＶＡ４８８、４ｇのＩＰＡ、３．５のＭＥＫ、３．５ｇのメタノール、８５ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１５３】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０９の強いプリントアウトを示した。
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して５０刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。
【０１５４】
発明例６：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、約０．９ｇ／ｍ2の乾燥コーティング量がもたらされた。
得られた画像形成性層の上に、０．４ｇのＩＲ染料Ｂ、１．２ｇのＲ−ｇｅｎ  １１３０、４ｇのＰＶＡ４８８、４ｇのＩＰＡ、３．５のＭＥＫ、３．５ｇのメタノール、８５ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１５５】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０８の強いプリントアウトを示した。
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して１００刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。
【０１５６】
発明例７：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、約０．９ｇ／ｍ2の乾燥コーティング量がもたらされた。
得られた画像形成性層の上に、０．２ｇのＩＲ染料Ｂ、０．４ｇのＲ−ｇｅｎ  １１３０、４ｇのＰＶＡ４８８、４ｇのＩＰＡ、３．５のＭＥＫ、３．５ｇのメタノール、８５ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１５７】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０７の強いプリントアウトを示した。
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して１００刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。
【０１５８】
比較例１：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、ポリ（ビニルホスホン酸）により後処理されたアルミニウム基材に適用し、約０．９ｇ／ｍ2の乾燥コーティング量がもたらされた。得られた画像形成性層の上に、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０４のプリントアウトを示した。
【０１５９】
発明例８：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、０．２０ｇのＩＲ染料Ｃ、０．６ｇのトリフェニルスルホニウムクロリド（ＴＰＳＣ）、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０５の良好なプリントアウトを示した。
【０１６０】
発明例９：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、０．２０ｇのＩＲ染料Ｃ、０．６ｇのテトラブチルホスホニウムブロミド（ＴＢＰＢ）、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０７の強いプリントアウトを示した。
【０１６１】
発明例１０：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、０．２０ｇのＩＲ染料Ｄ、０．６ｇのジフェニルヨードニウムクロリド（ＤＰＩＣ）、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０５の良好なプリントアウトを示した。
【０１６２】
比較例２：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、４ｇのＰＶＡ４８８、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０４のプリントアウトを示した。
【０１６３】
発明例１１：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、０．２０ｇのＩＲ染料Ｂ、０．６ｇのＲ−ｇｅｎ  １１３０、４ｇのＰＶＡ４８８、４ｇのＩＰＡ、３．５のＭＥＫ、３．５ｇのメタノール、８５ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０８の強いプリントアウトを示した。
【０１６４】
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して２５刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。
もう１つの画像形成された要素を、１．５％の炭酸カルシウムを含む摩耗インクと、３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物を含む湿し水を使用してＫｏｍｏｒｉシート供給式印刷機で試験した。この画像形成された要素を、水で１０回転、次にインクで１０回転の印刷機の始動手順の間に、湿し水及び平版印刷インクの両方の組み合わせを使用して印刷機上で現像した。この始動の最後に、印刷版をＡｑｕａイメージクリーナー／保恒剤によりクリーニングし、印刷機上に一晩取り付けたままとした。明朝に始動の際に、印刷版は前夜と同様に機能した。１００ｍＪ／ｃｍ2の露光エネルギーで、印刷版を使用して、ベタかすれ（ｓｏｌｉｄ  ｗｅａｒ）なしに良好な２７，５００刷りを生じた。
【０１６５】
発明例１２：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、０．１０ｇのＩＲ染料Ｂ、０．３ｇのＲ−ｇｅｎ  １１３０、４ｇのＰＶＡ４０５、４ｇのＩＰＡ、３．５のＭＥＫ、３．５ｇのメタノール、８５ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０７の強いプリントアウトを示した。
【０１６６】
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して２０刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。
もう１つの画像形成された要素を、１．５％の炭酸カルシウムを含む摩耗インクと、３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物を含む湿し水を使用してＫｏｍｏｒｉシート供給式印刷機で試験した。この画像形成された要素を、水で１０回転、次にインクで１０回転の印刷機の始動手順の間に、湿し水及び平版印刷インクの両方の組み合わせを使用して印刷機上で現像した。この始動の最後に、印刷版をＡｑｕａイメージクリーナー／保恒剤によりクリーニングし、印刷機上に一晩取り付けたままとした。明朝に始動の際に、印刷版は前夜と同様に機能した。１００ｍＪ／ｃｍ2の露光エネルギーで、印刷版を使用して、ベタかすれなしに良好な３０，０００刷りを生じた。
【０１６７】
発明例１３：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、０．２０ｇのＩＲ染料Ｃ、０．６ｇのジフェニルヨードニウムクロリド（ＤＰＩＣ）、４ｇのＰＶＡ４０５、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．１０の強いプリントアウトを示した。
【０１６８】
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して２０刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。
もう１つの画像形成された要素を、１．５％の炭酸カルシウムを含む摩耗インクと、３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物を含む湿し水を使用してＫｏｍｏｒｉシート供給式印刷機で試験した。この画像形成された要素を、水で１０回転、次にインクで１０回転の印刷機の始動手順の間に、湿し水及び平版印刷インクの両方の組み合わせを使用して印刷機上で現像した。この始動の最後に、印刷版をＡｑｕａイメージクリーナー／保恒剤によりクリーニングし、印刷機上に一晩取り付けたままとした。明朝に始動の際に、印刷版は前夜と同様に機能した。１００ｍＪ／ｃｍ2の露光エネルギーで、印刷版を使用して、ベタかすれなしに良好な３１，５００刷りを生じた。
【０１６９】
発明例１４：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、０．１０ｇのＩＲ染料Ｃ、０．３ｇのジフェニルヨードニウムクロリド（ＤＰＩＣ）、４ｇのＰＶＡ４０５、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０９の強いプリントアウトを示した。
【０１７０】
３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物並びにｖａｎ  ＳｏｎラバーベースブラックインクＶＳ１５１を含む湿し水を装填したＡＢＤｉｃｋデュープリケータ印刷機に、画像形成された要素を取り付けた。画像形成されたフレッシュな要素を、湿し水及びインクの両方を適用して１５刷りで現像し、さらに、良好な２００刷りを印刷し、これらの２００刷りは、５０ｍＪ／ｃｍ2程度の低い露光エネルギーを使用してベタ及びハイライト部の両方で強い画像を示した。
もう１つの画像形成された要素を、１．５％の炭酸カルシウムを含む摩耗インクと、３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物を含む湿し水を使用してＫｏｍｏｒｉシート供給式印刷機で試験した。この画像形成された要素を、水で１０回転、次にインクで１０回転の印刷機の始動手順の間に、湿し水及び平版印刷インクの両方の組み合わせを使用して印刷機上で現像した。この始動の最後に、印刷版をＡｑｕａイメージクリーナー／保恒剤によりクリーニングし、印刷機上に一晩取り付けたままとした。明朝に始動の際に、印刷版は前夜と同様に機能した。１００ｍＪ／ｃｍ2の露光エネルギーで、印刷版を使用して、ベタかすれなしに良好な３５，０００刷りを生じた。
【０１７１】
比較例３：
２ｇのＢＬＯ、７．０ｇのＰＧＭＥ、６ｇのＭＥＫ及び３ｇのメタノール中に３．１ｇのポリマーＡ、０．５ｇのＳＲ３９９、０．５ｇのＮＫエステルＡ−ＤＰＨ、０．１ｇのＰｈｏｓｍｅｒ  ＰＥ、０．１５ｇのＩＢ−０５、０．０５ｇのＳ０９３０、０．４ｇのＦｌｕｏｒＮ（登録商標）２９００（ＰＧＭＥ中５％）を溶解又は分散させることにより画像形成性層配合物を調製した。この配合物を、電気化学的に砂目立てされ硫酸陽極酸化され、フッ化ナトリウムにより活性化された無機リン酸一ナトリウム溶液により後処理されたアルミニウム基材に適用し、約０．９ｇ／ｍ2の乾燥コーティング量がもたらされた。
得られた画像形成性層の上に、４ｇのＰＶＡ４０５、４ｇのＩＰＡ、９２ｇの水及び０．０２ｇのＭａｓｕｒｆ（登録商標）ＦＳ−１５２０を含むトップコート配合物を適用して、約０．４ｇ／ｍ2の乾燥コーティング量がもたらされた。両方の配合物をワイヤ巻きロッドを使用して適用し、次に、１２０℃に設定されたＲａｎａｒコンベヤーオーブン内で約６０秒間乾燥させた。
【０１７２】
得られた画像形成性要素をＫｏｄａｋ（登録商標）Ｔｒｅｎｄｓｅｔｔｅｒ  ３２４４ｘイメージセッター上に配置し、８３０ｎｍの赤外線レーザーを使用して露光した。１００ｍＪ／ｃｍ2（１０ワット、２５０ｒｐｍ）の露光量で、得られたベタ画像は０．０４のプリントアウトを示した。
もう１つの画像形成された要素を、１．５％の炭酸カルシウムを含む摩耗インクと、３オンス／ガロン（２３．４ｍｌ／リットル）のＶａｒｎ  Ｌｉｔｈｏ  Ｅｔｃｈ  １４２Ｗ及び３オンス／ガロン（２３．４ｍｌ／リットル）のＰＡＲアルコール代替物を含む湿し水を使用してＫｏｍｏｒｉシート供給式印刷機で試験した。この画像形成された要素を、水で１０回転、次にインクで１０回転の印刷機の始動手順の間に、湿し水及び平版印刷インクの両方の組み合わせを使用して印刷機上で現像した。この始動の最後に、印刷版をＡｑｕａイメージクリーナー／保恒剤によりクリーニングし、印刷機上に一晩取り付けたままとした。明朝に始動の際に、印刷版は前夜と同様に機能した。１００ｍＪ／ｃｍ2 の露光エネルギーで、印刷版を使用して、ベタかすれなしに良好な３０，０００刷りを生じた。
【国際調査報告】
2011527646.tif 000015
2011527646.tif 000016